(57)【特許請求の範囲】
【請求項１】
１つまたはそれより多くの官能基を含む機能化可能な層；
複数のマイクロスケールパターンもしくはナノスケールパターンまたはそれらの組合せを含むＵＶ硬化性ポリマー層；および
裏当て層、
を備える基材であって、
前記機能化可能な層が、反応性シラン層と、機能化可能なヒドロゲルまたはポリマーとを含み、前記機能化可能なヒドロゲルまたはポリマーが、１つまたはそれより多くの官能基を含み、前記１つまたはそれより多くの官能基が、生体分子に付着することができ、かつ
前記ＵＶ硬化性ポリマー層が、少なくとも１つの光硬化性ポリマーを含む、基材。
【請求項２】
前記ＵＶ硬化性ポリマー層が、前記裏当て層と前記機能化可能な層との間に配置されている、請求項１に記載の基材。
【請求項３】
前記機能化可能な層が、複数のマイクロスケールパターンもしくはナノスケールパターンまたはそれらの組合せを含み、前記機能化可能な層のマイクロスケールパターンまたはナノスケールパターンの少なくとも一部分が、前記機能化可能な層を貫通して下にある前記ＵＶ硬化性ポリマー層を露出する、請求項２に記載の基材。
【請求項４】
前記基材がシーリング層をさらに備え、前記ＵＶ硬化性ポリマー層と前記機能化可能な層とを前記裏当て層と前記シーリング層との間に実質的に密封する、請求項１〜３のいずれか１項に記載の基材。
【請求項５】
流体レザーバをさらに備える、請求項１〜４のいずれか１項に記載の基材。
【請求項６】
前記マイクロスケールパターンまたは前記ナノスケールパターンの少なくとも一部分が、ポストである、請求項１〜５のいずれか１項に記載の基材。
【請求項７】
前記ポストが、約５００ｎｍ未満の平均直径または平均高さを有する、請求項６に記載の基材。
【請求項８】
前記裏当て層が、シリカ、プラスチック、石英、金属、金属酸化物、紙およびそれらの組合せからなる群より選択される材料から作製される、請求項１〜７のいずれか１項に記載の基材。
【請求項９】
前記機能化可能な層が、式（Ｉａ）：
【化６】
0006683608.tif 000007
を含むポリマーまたはヒドロゲルを含み、
Ｒ１はＨまたは任意選択的に置換されるアルキルであり；
ＲＡは、アジド、任意選択的に置換されるアミン、任意選択的に置換されるアルケン、任意選択的に置換されるヒドラゾン、カルボン酸、ハロゲン、ヒドロキシ、任意選択的に置換されるテトラゾール、任意選択的に置換されるテトラジンおよびチオールからなる群より選択され；
Ｒ５は、Ｈまたは任意選択的に置換されるアルキルから選択され；
−（ＣＨ２）−ｐの各々は任意選択的に置換されていてもよく；
ｐは１〜５０の範囲の整数であり；
ｎは１〜５０，０００の範囲の整数であり；そして
ｍは１〜１００，０００の範囲の整数である、
請求項１〜８のいずれか１項に記載の基材。
【請求項１０】
前記機能化可能な層が、ポリ（Ｎ−（５−アジドアセトアミジルペンチル）アクリルアミド−コ−アクリルアミド）（ＰＡＺＡＭ）を含む、請求項１〜９のいずれか１項に記載の基材。
【請求項１１】
前記基材が、前記機能化可能な層に付着される生体分子をさらに含む、請求項１〜１０のいずれか１項に記載の基材。
【請求項１２】
前記生体分子が、アミノ酸、ヌクレオシド、ヌクレオチド、ペプチド、オリゴヌクレオチド、ポリヌクレオチド、核酸およびタンパク質、ならびにそれらの組合せからなる群から選択される、請求項１１に記載の基材。
【請求項１３】
前記光硬化性ポリマーが、ウレタン、アクリレート、シリコーン、エポキシ、ポリアクリル酸、ポリアクリレート、エポキシシリコーン、エポキシ樹脂、ポリジメチルシロキサン（ＰＤＭＳ）、シルセスキオキサン、アシルオキシシラン、マレイン酸ポリエステル、ビニルエーテル、ビニル基もしくはエチニル基を有するモノマー、またはそのコポリマーもしくはそれらの組合せを含む、請求項１〜１２のいずれか１項に記載の基材。
【請求項１４】
前記裏当て層、前記ＵＶ硬化性ポリマー層または前記機能化可能な層の少なくとも１つが、ナノ粒子、量子ドット、結合受容体、リガンド、核酸、前記機能化可能な層の反応性部分、光学フィルター材料、光吸収材料、発光材料、光散乱材料、電気伝導性材料および熱伝導性材料、ならびにそれらの組合せからなる群から選択されるドーパント材料をさらに含む、請求項１〜１３のいずれか１項に記載の基材。
【請求項１５】
基材の調製方法であって、
マイクロスケールウェルまたはナノスケールウェル、マイクロスケールチャネルまたはナノスケールチャネルあるいはそれらの組合せを含む複数のマイクロスケールパターンまたはナノスケールパターンを表面上に含むテンプレートを提供する工程；
前記テンプレートの表面上に、１つまたはそれより多くの官能基を含む官能性層を堆積する工程であって、前記マイクロスケールウェルまたはナノスケールウェル、マイクロスケールチャネルまたはナノスケールチャネルあるいはそれらの組合せの少なくとも一部分が、前記官能性層を含む、工程；
過剰の機能化可能な層を前記テンプレートの表面から、前記機能化可能な層が前記テンプレートの表面上の一部分のみに存在するように除去する工程；
光硬化性ポリマーの層を有する裏当て層を備える基材を提供する工程であって、前記光硬化性ポリマーの層が前記裏当て層の上に配置されている、工程；
前記光硬化性ポリマーの層の表面を、前記複数のマイクロスケールパターンまたはナノスケールパターンおよび機能化可能な層をその上に有する前記テンプレートの表面と接触する工程；
前記テンプレートまたは前記基材に圧力を加える工程であって、前記マイクロスケールパターンまたは前記ナノスケールパターンを、少なくとも前記光硬化性ポリマーの層に転写する工程；を含み、前記接触する工程および前記圧力を加える工程は室温で行なわれ、
前記光硬化性ポリマーにＵＶ光を照射する工程であって、前記光硬化性ポリマーを硬化させて、マイクロスケールパターン化されたかまたはナノスケールパターン化されたＵＶ硬化性ポリマー層を形成する工程；ならびに
前記テンプレートを前記基材から分離する工程；を含み、
前記機能化可能な層の少なくとも一部分が前記ＵＶ硬化性ポリマー層に転写され、
前記機能化可能な層が、機能化可能なヒドロゲルまたはポリマーを含み、前記機能化可能なヒドロゲルまたはポリマーが、１つまたはそれより多くの官能基を含み、前記１つまたはそれより多くの官能基が、生体分子に付着することができ、
前記機能化可能なヒドロゲルまたはポリマーが、式（Ｉａ）：
【化７】
0006683608.tif 000008
を含み、
ここで、Ｒ１はＨまたは任意選択的に置換されるアルキルであり；
ＲＡは、アジド、任意選択的に置換されるアミン、任意選択的に置換されるアルケン、任意選択的に置換されるヒドラゾン、カルボン酸、ハロゲン、ヒドロキシ、任意選択的に置換されるテトラゾール、任意選択的に置換されるテトラジンおよびチオールからなる群より選択され；
Ｒ５は、Ｈまたは任意選択的に置換されるアルキルから選択され；
−（ＣＨ２）−ｐの各々は任意選択的に置換されていてもよく；
ｐは１〜５０の範囲の整数であり；
ｎは１〜５０，０００の範囲の整数であり；そして
ｍは１〜１００，０００の範囲の整数である、基材の調製方法。
【請求項１６】
前記ＵＶ硬化性ポリマー層の少なくとも一部分が貫通されて、前記裏当て層が露出する、請求項１５に記載の方法。
【請求項１７】
前記テンプレートを除去した後に、前記基材にシーリング層を付与する工程をさらに含み、前記ＵＶ硬化性ポリマー層と前記機能化可能な層を、前記裏当て層と前記シーリング層との間に実質的に密封する、請求項１５または１６に記載の方法。
【請求項１８】
前記マイクロスケールパターンまたは前記ナノスケールパターンの少なくとも一部分が、ポストであり、前記ポストが、約５００ｎｍ未満の平均直径または平均高さを有する、請求項１５〜１７のいずれか１項に記載の方法。
【請求項１９】
前記機能化可能な層が、ポリ（Ｎ−（５−アジドアセトアミジルペンチル）アクリルアミド−コ−アクリルアミド）（ＰＡＺＡＭ）を含む、請求項１５〜１８のいずれか１項に記載の方法。
【請求項２０】
前記光硬化性ポリマーが、ウレタン、アクリレート、シリコーン、エポキシ、ポリアクリル酸、ポリアクリレート、エポキシシリコーン、エポキシ樹脂、ポリジメチルシロキサン（ＰＤＭＳ）、シルセスキオキサン、アシルオキシシラン、マレイン酸ポリエステル、ビニルエーテル、ビニル基もしくはエチニル基を有するモノマー、またはそのコポリマーおよびそれらの組合せを含むものである、請求項１５〜１９のいずれか１項に記載の方法。
【請求項２１】
前記裏当て層、前記ＵＶ硬化性ポリマー層または前記機能化可能な層の少なくとも１つが、ナノ粒子、量子ドット、結合受容体、リガンド、核酸、前記機能化可能な層の反応性部分、光学フィルター材料、光吸収材料、発光材料、光散乱材料、電気伝導性材料および熱伝導性材料、ならびにそれらの組合せからなる群から選択されるドーパント材料をさらに含む、請求項１５〜２０のいずれか１項に記載の方法。
【発明の詳細な説明】
【技術分野】
【０００１】
（関連出願への相互参照）
本出願は、２０１３年１２月１９日に出願された米国仮出願番号第６１／９１８，５８２号に基づく優先権の利益を主張しており、この仮出願は、その全体が参考として本明細書中に援用される。
【０００２】
（分野）
一般に、本出願は、ナノパターン化プロセスおよびナノパターン化表面を備える基材の分野に関する。より詳しくは、本出願は、ナノスケールパターンおよびマイクロスケールパターンを備えたポリマー層を含む少なくとも２つの層、そしていくつかの実施形態では少なくとも３つの層を備える基材に関する。また、レジストフリーの室温ＵＶ硬化およびエンボス加工プロセスを使用することによる、これらの基材の調製方法も開示する。
【背景技術】
【０００３】
（背景）
ナノインプリンティング技術は、経済的かつ有効なナノ構造物の作製を可能にする。標準的なナノエンボス加工リソグラフィーは、ナノ構造物を有するスタンプよるレジスト材料の直接的な機械的変形、それに続くエッチングプロセスに依存し、このスタンプからのナノ構造物を基材に転写する。
【発明の概要】
【課題を解決するための手段】
【０００４】
（要旨）
本出願は、複数のマイクロスケールパターンまたはナノスケールパターンを有するポリマー層を形成するためにＵＶ感受性ポリマーを使用する。ＵＶ放出プロセスにより、テンプレートへのポリマーの静摩擦が抑制され、分離の間のパターンの任意の変形が抑制され、したがって、ナノスケールであっても強健なパターン転写がもたらされる。本出願の方法は、熱エンボス加工プロセスに相補的であり、マスターテンプレートを加熱することを必要とせず、それにより、材料における熱応力およびテンプレートを横切る熱勾配に関連する問題を回避する。
【０００５】
本出願の方法は、低コストでのマイクロパターン化およびナノパターン化が必要であり得る技術に応用することができる。応用は、ナノ製造、医療診断およびグローバルヘルス、フレキシブルディスプレイ技術、ナノ流体工学ならびに新興市場、例えば、ナノパターン化された超疎水性表面（ディウェッティングウィンドウ、防風ガラスなど）を生成するための低コストの方法が勢いを増す建設業および自動車産業を包含する。また、本出願の方法は、低コストのパターン化された消耗品、例えば、パターン化されたプラスチックフローセルおよびシーケンシングデバイスにおける使用のための低コストのマイクロ流体デバイスを生成するためにも応用することができる。
【０００６】
医療費の高額化および発展途上国における医療インフラストラクチャーの欠如に伴い、ポイントオブケア（ＰＯＣ）診断および低コストのラボオンチップ（ＬＯＣ）技術に対する需要が高まっている。このような技術は、より安価で頑健で携帯可能で使い捨て可能なものになれば、その利用可能性が拡大されることになり、最も重要なことには、結果を得るまでの時間が速くなる。このような利点を可能にするためには、低コストのパターン形成およびマイクロ流体工学技術が所望される。ペーパーベースのマイクロ流体工学が潜在的候補の１つとして登場しているが、従来のリソグラフィーに基づくアプローチを用いて製作することは困難であり、多くの被検物の検出のために多重化することは困難であり、そして溶液は容易に逸散し、それにより多くの実施形態では標的被検物の事前の濃縮が必要とされる。本出願の方法は、グローバルな健康適用のためのマイクロ流体工学ベースの総合解析プラットフォームの製作の非常に費用効果の高い代替法を提供する。
【０００７】
本明細書に開示されるいくつかの実施形態は、１つまたはそれより多くの官能基を含む機能化可能な（ｆｕｎｃｔｉｏｎａｌｉｚａｂｌｅ）層；複数のマイクロスケールパターンもしくはナノスケールパターンまたはそれらの組合せを含むポリマー層；および裏当て（ｂａｃｋｉｎｇ）層を備える基材を含む。
【０００８】
いくつかの実施形態では、機能化可能な層が裏当て層とポリマー層の間に配置されている。いくつかの実施形態では、ポリマー層が裏当て層と機能化可能な層の間に配置されている。いくつかの実施形態では、基材はさらに、ポリマー層と機能化可能な層を裏当て層とシーリング層の間に実質的に密封するためのシーリング層を備え得る。いくつかのこのような実施形態では、シーリング層が光学的に透明である。
【０００９】
いくつかの実施形態では、マイクロスケールパターンまたはナノスケールパターンの少なくとも１つは、試料流体を収容し得る。いくつかの実施形態では、基材はさらに、流体レザーバ、例えば試料レザーバを備え得る。
【００１０】
開示される任意の実施形態において、機能化可能な層は、反応性シラン層、機能化可能なヒドロゲルまたは機能化可能なポリマーを含み得る。いくつかのこのような実施形態では、機能化可能な層は、１つまたはそれより多くの官能基を含み得る。いくつかのこのような実施形態では、官能基は、任意選択的に置換されるアルケン、アジド、任意選択的に置換されるアミン、カルボン酸、任意選択的に置換されるヒドラゾン、ハロゲン、ヒドロキシ、任意選択的に置換されるテトラゾール、任意選択的に置換されるテトラジン、チオールおよびそれらの組合せからなる群より選択され得る。
【００１１】
開示される任意の実施形態において、機能化可能な層の官能基は、生体分子に付着され得る。いくつかの実施形態では、生体分子は、アミノ酸、ヌクレオシド、ヌクレオチド、ペプチド、オリゴヌクレオチド、ポリヌクレオチド、核酸、タンパク質またはそれらの組合せから選択される。いくつかのこのような実施形態では、生体分子は、ポリヌクレオチドまたは核酸である。
【００１２】
開示される任意の実施形態において、ポリマー層は、少なくとも１つの光硬化性ポリマーを含む。いくつかの実施形態では、光硬化性ポリマーは、ウレタン、アクリレート、シリコーン、エポキシ、ポリアクリル酸、ポリアクリレート、エポキシシリコーン、エポキシ樹脂、ポリジメチルシロキサン（ＰＤＭＳ）、シルセスキオキサン、アシルオキシシラン、マレイン酸ポリエステル、ビニルエーテル、ビニル基もしくはエチニル基を有するモノマー、またはそのコポリマーおよび組合せを含む。
【００１３】
本明細書に開示されるいくつかの実施形態は、基材を調製するための方法を含み、この方法は：裏当て層と光硬化性ポリマーの層の間に配置された１つまたはそれより多くの官能基を含む機能化可能な層を備える基材を提供する工程；上記光硬化性ポリマーの層の表面を、マイクロスケールウェルもしくはナノスケールウェル、ポストまたはそれらの組合せを有するテンプレートと接触させる工程；上記テンプレートまたは上記基材に圧力を加える工程であって、上記マイクロスケールパターンまたはナノスケールパターンを少なくとも上記光硬化性ポリマーの層に転写する工程を含み、上記接触する工程および上記圧力を加える工程は室温で行なわれ；上記光硬化性ポリマーをＵＶ光で照射する工程であって、上記光硬化性ポリマーを硬化させる工程；ならびに上記テンプレートを上記基材から分離する工程を含み；ここで、上記ポリマー層の少なくとも一部分は貫通され、下にある上記機能化可能な層を露出する、基材の調製方法を含む。いくつかの実施形態では、上記ポリマー層および上記機能化可能な層の少なくとも一部分は貫通され、下にある上記裏当て層は露出する。
【００１４】
本明細書に開示されるいくつかの実施形態は、基材を調製する方法を含み、この方法は：マイクロスケールウェルまたはナノスケールウェル、チャネルまたはその組合せそれらの組合せを含む複数のマイクロスケールパターンまたはナノスケールパターンをテンプレートの表面上に含むテンプレートを提供する工程；１つまたはそれより多くの官能基を含む官能性層を、上記テンプレートの表面に堆積する工程であって、上記マイクロスケールウェルまたはナノスケールウェル、チャネルまたはそれらの組合せの少なくとも一部分が上記官能性層を含む、工程；過剰の機能化可能な層を上記テンプレートの表面から除去する工程であって、上記機能化可能な層が上記テンプレートの表面の一部分のみに存在する、工程；裏当て層を備える基材を提供する工程であって、この裏当て層が、この裏当て層上に配置された光硬化性ポリマーの層を有する、工程；上記光硬化性ポリマーの層の表面を、上記複数のマイクロスケールパターンまたは上記ナノスケールパターン、および機能化可能な層をその上に有する上記テンプレートの表面と接触させる工程；上記テンプレートまたは上記基材に圧力を加える工程であって、上記マイクロスケールパターンまたは上記ナノスケールパターンを、少なくとも上記光硬化性ポリマーの層に転写する、工程を含み、ここで、上記接触する工程および上記圧力を加える工程は室温で行なわれ、上記光硬化性ポリマーをＵＶ光で照射する工程であって、上記光硬化性ポリマーを硬化させる、工程；ならびに上記テンプレートを上記基材から分離する工程を含み、ここで、上記機能化可能な層の少なくとも一部分は、上記ポリマー層に転写される、基材の調製方法を含む。いくつかの実施形態では、上記ポリマー層の少なくとも一部分は貫通され、上記裏当て層は露出する。いくつかの実施形態では、上記基材は、裏当て層をさらに備え、この裏当て層は、この裏当て層上に光硬化性ポリマーの層を有して、一巻の可撓性ダイシングテープである。
【００１５】
開示される方法の任意の実施形態において、上記方法は、上記テンプレートを除去した後の上記基材に、シール層を付与する工程をさらに含み得、上記ポリマー層と上記機能化可能な層とを、上記裏当て層と上記シーリング層との間に実質的に密封する。いくつかの実施形態では、上記シーリング層はさらに、開示される任意の実施形態の方法によって調製される第２の基材を含み、この場合、上記基材の機能化可能な層と光硬化性ポリマーの層とは、上記基材の裏当て層間に配置される。いくつかの実施形態では、上記シーリング層は、光学的に透明である。いくつかの方法の実施形態では、上記方法はロール・ツー・ロール法であり得る。
本発明は、例えば以下の項目を提供する。
（項目１）
１つまたはそれより多くの官能基を含む機能化可能な層；
複数のマイクロスケールパターンもしくはナノスケールパターンまたはそれらの組合せを含むポリマー層；および
裏当て層、を備える基材。
（項目２）
前記ポリマー層のマイクロスケールパターンまたはナノスケールパターンが、チャネル、トレンチ、ウェル、ポストまたはそれらの組合せを含む、項目１に記載の基材。
（項目３）
前記機能化可能な層が、前記裏当て層と前記ポリマー層との間に配置されている、項目１または２に記載の基材。
（項目４）
前記ポリマー層のマイクロスケールパターンまたはナノスケールパターンの少なくとも一部分が、前記ポリマー層を貫通して下にある前記機能化可能な層を露出する、項目３に記載の基材。
（項目５）
前記機能化可能な層が、複数のマイクロスケールパターンもしくはナノスケールパターンまたはそれらの組合せを含み、前記ポリマー層と前記機能化可能な層のマイクロスケールパターンまたはナノスケールパターンの少なくとも一部分が、前記ポリマー層と前記機能化可能な層を貫通して下にある前記裏当て層を露出する、項目４に記載の基材。
（項目６）
前記ポリマー層が、前記裏当て層と前記機能化可能な層との間に配置されている、項目１または２に記載の基材。
（項目７）
前記機能化可能な層が、複数のマイクロスケールパターンもしくはナノスケールパターンまたはそれらの組合せを含み、前記機能化可能な層のマイクロスケールパターンまたはナノスケールパターンの少なくとも一部分が、前記機能化可能な層を貫通して下にある前記ポリマー層を露出する、項目６に記載の基材。
（項目８）
前記機能化可能な層および前記ポリマー層のマイクロスケールパターンまたはナノスケールパターンの少なくとも一部分が、前記機能化可能な層と前記ポリマー層とを貫通して下にある前記裏当て層を露出する、項目７に記載の基材。
（項目９）
前記ポリマー層のマイクロスケールパターンまたはナノスケールパターンの少なくとも一部分が貫通されて、下にある前記裏当て層を露出する、項目６に記載の基材。
（項目１０）
前記基材が円筒体形状であり、前記裏当て層が前記基材の機能化可能な層またはポリマー層よりも前記円筒体の外表に近い、項目１〜９のいずれか１項に記載の基材。
（項目１１）
前記基材が円筒体形状であり、前記裏当て層が前記基材の機能化可能な層またはポリマー層よりも前記円筒体の内表面に近い、項目１〜９のいずれか１項に記載の基材。
（項目１２）
前記基材がシーリング層をさらに備え、前記ポリマー層と前記機能化可能な層とを前記裏当て層と前記シーリング層との間に実質的に密封する、項目１〜１１のいずれか１項に記載の基材。
（項目１３）
前記シーリング層が、光学的に透明である、項目１２に記載の基材。
（項目１４）
前記マイクロスケールパターンまたは前記ナノスケールパターンの少なくとも１つが、試料流体を収容し得る、項目１〜１３のいずれか１項に記載の基材。
（項目１５）
流体レザーバをさらに備える、項目１〜１４のいずれか１項に記載の基材。
（項目１６）
前記マイクロスケールパターンまたは前記ナノスケールパターンの少なくとも一部分が、ポストである、項目１〜１５のいずれか１項に記載の基材。
（項目１７）
前記ポストが、約５００ｎｍ未満の平均直径を有する、項目１６に記載の基材。
（項目１８）
前記ポストが、約３３０ｎｍの平均直径を有する、項目１７に記載の基材。
（項目１９）
前記ポストが、約５００ｎｍ未満の平均高さを有する、項目１６〜１８のいずれか１項に記載の基材。
（項目２０）
前記ポストが、約３００ｎｍの平均高さを有する、項目１９に記載の基材。
（項目２１）
前記裏当て層が、シリカ、プラスチック、石英、金属、金属酸化物、紙およびそれらの組合せからなる群より選択される材料から作製される、項目１〜２０のいずれか１項に記載の基材。
（項目２２）
前記裏当て層が、可撓性のプラスチック材料から作製される、項目２１に記載の基材。
（項目２３）
前記裏当て層が、一巻の可撓性の薄膜から作製される、項目２１または２２に記載の基材。
（項目２４）
前記機能化可能な層が、反応性シラン層、機能化可能なヒドロゲルまたは機能化可能なポリマーを含む、項目１〜２３のいずれか１項に記載の基材。
（項目２５）
前記機能化可能な層が１つまたはそれより多くの官能基を含む、項目１〜２４のいずれか１項に記載の基材。
（項目２６）
前記官能基が、任意選択的に置換されるアルケン、アジド、任意選択的に置換されるアミン、カルボン酸、任意選択的に置換されるヒドラゾン、ヒドロキシ、任意選択的に置換されるテトラゾール、任意選択的に置換されるテトラジン、チオールおよびそれらの組合せからなる群より選択される、項目２５に記載の基材。
（項目２７）
前記機能化可能な層が、式（Ｉａ）または（Ｉｂ）：
【化４】
0006683608.tif 000002
を含むポリマーまたはヒドロゲルを含み、
Ｒ１はＨまたは任意選択的に置換されるアルキルであり；
官能基ＲＡは、アジド、任意選択的に置換されるアミン、任意選択的に置換されるアルケン、任意選択的に置換されるヒドラゾン、カルボン酸、ハロゲン、ヒドロキシ、任意選択的に置換されるテトラゾール、任意選択的に置換されるテトラジンおよびチオールからなる群より選択され；
Ｒ５は、Ｈまたは任意選択的に置換されるアルキルから選択され；
−（ＣＨ２）−ｐの各々は任意選択的に置換されていてもよく；
ｐは１〜５０の範囲の整数であり；
ｎは１〜５０，０００の範囲の整数であり；そして
ｍは１〜１００，０００の範囲の整数である、
項目１〜２６のいずれか１項に記載の基材。
（項目２８）
前記官能基が、アジドを含む、項目２５〜２７のいずれか１項に記載の基材。
（項目２９）
前記機能化可能な層の官能基が、生体分子に付着される、項目２５〜２８のいずれか１項に記載の基材。
（項目３０）
前記生体分子が、アミノ酸、ヌクレオシド、ヌクレオチド、ペプチド、オリゴヌクレオチド、ポリヌクレオチド、核酸、タンパク質またはそれらの組合せから選択される、項目２９に記載の基材。
（項目３１）
前記生体分子が、ポリヌクレオチドまたは核酸である、項目３０に記載の基材。
（項目３２）
前記ポリマー層が、少なくとも１つの光硬化性ポリマーを含む、項目１〜３１のいずれか１項に記載の基材。
（項目３３）
前記光硬化性ポリマーが、ウレタン、アクリレート、シリコーン、エポキシ、ポリアクリル酸、ポリアクリレート、エポキシシリコーン、エポキシ樹脂、ポリジメチルシロキサン（ＰＤＭＳ）、シルセスキオキサン、アシルオキシシラン、マレイン酸ポリエステル、ビニルエーテル、ビニル基もしくはエチニル基を有するモノマー、またはそのコポリマーおよび組合せを含む、項目３２に記載の基材。
（項目３４）
前記裏当て層が、約１ｍｍを超えない厚さである、項目１〜３３のいずれか１項に記載の基材。
（項目３５）
前記裏当て層が、約１００μｍを超えない厚さである、項目１〜３４のいずれか１項に記載の基材。
（項目３６）
前記機能化可能な層が、約１ｍｍを超えない厚さである、項目１〜３５のいずれか１項に記載の基材。
（項目３７）
前記機能化可能な層が、約１００μｍを超えない厚さである、項目１〜３６のいずれか１項に記載の基材。
（項目３８）
前記ポリマー層が、約１ｍｍを超えない厚さである、項目１〜３７のいずれか１項に記載の基材。
（項目３９）
前記ポリマー層が、約１００μｍを超えない厚さである、項目１〜３８のいずれか１項に記載の基材。
（項目４０）
前記裏当て層、前記ポリマー層または前記機能化可能な層の少なくとも１つが、ドーパント材料でさらにドープされている、項目１〜３９のいずれか１項に記載の基材。
（項目４１）
前記ドーパント材料が、ナノ粒子、量子ドット、結合受容体、リガンド、核酸、前記機能化可能な層の反応性部分、光学フィルター材料、軽量吸収材料、発光材料、光散乱材料、電気伝導性材料または熱伝導性材料から選択される、項目４０に記載の基材。
（項目４２）
前記ドーパント材料が、主として前記裏当て層、前記ポリマー層または前記機能化可能な層の表面上に、または前記表面上にのみに存在する、項目４０または４１に記載の基材。
（項目４３）
前記ドーパント材料が、前記裏当て層、前記ポリマー層または前記機能化可能な層の体積内に存在する、項目４０または４１に記載の基材。
（項目４４）
前記ドーパント材料が、前記裏当て層、前記ポリマー層または前記機能化可能な層の体積内および表面上の両方に存在する、項目４０または４１に記載の基材。
（項目４５）
前記複数のマイクロスケールパターンもしくは前記ナノスケールパターンまたはそれらの組合せが、室温での機械的エンボス加工によって作製される、項目１〜４４のいずれか１項に記載の基材。
（項目４６）
基材の調製方法であって、
裏当て層と光硬化性ポリマーの層との間に配置された１つまたはそれより多くの官能基を含む機能化可能な層を備える基材を提供する工程；
前記光硬化性ポリマーの層の表面を、マイクロスケールウェルもしくはナノスケールウェル、ポストまたはそれらの組合せを含む、複数のマイクロスケールパターンまたはナノスケールパターン有するテンプレートと接触する工程；
前記テンプレートまたは前記基材に圧力を加える工程であって、前記マイクロスケールパターンまたは前記ナノスケールパターンを少なくとも前記光硬化性ポリマーの層に転写する工程：を含み、前記接触する工程および前記圧力を加える工程は室温で行なわれ、
前記光硬化性ポリマーにＵＶ光を照射する工程であって、前記光硬化性ポリマーを硬化する工程；ならびに
前記テンプレートを前記基材から分離する工程；を含み、
前記ポリマー層の少なくとも一部分が貫通されて下にある前記機能化可能な層が露出する、基材の調製方法。
（項目４７）
前記ポリマー層および前記機能化可能な層の少なくとも一部分が貫通されて下にある前記裏当て層を露出する、項目４６に記載の方法。
（項目４８）
基材の調製方法であって、
マイクロスケールウェルまたはナノスケールウェル、チャネルまたはそれらの組合せを含む複数のマイクロスケールパターンまたはナノスケールパターンを表面上に含むテンプレートを提供する工程；
前記テンプレートの表面上に、１つまたはそれより多くの官能基を含む官能性層を堆積する工程であって、前記マイクロスケールもしくはナノスケールウェル、チャネルまたはそれらの組合せの少なくとも一部分が、前記官能性層を含む、工程；
過剰の機能化可能な層を前記テンプレートの表面から、前記機能化可能な層が前記テンプレートの表面上の一部分のみに存在するように除去する工程；
光硬化性ポリマーの層を有する裏当て層を備える基材を提供する工程であって、前記光硬化性ポリマーの層が前記上面に光硬化性ポリマーの層が配置された裏当て層の上に配置されている、工程；
前記光硬化性ポリマーの層の表面を、前記複数のマイクロスケールパターンまたは前記ナノスケールパターンおよび機能化可能な層をその上に有する前記テンプレートの表面と接触する工程；
前記テンプレートまたは前記基材に圧力を加える工程であって、前記マイクロスケールパターンまたは前記ナノスケールパターンを、少なくとも前記光硬化性ポリマーの層に転写する工程；を含み、前記接触する工程および前記圧力を加える工程は室温で行なわれ、
前記光硬化性ポリマーにＵＶ光を照射する工程であって、前記光硬化性ポリマーを硬化する工程；ならびに
前記テンプレートを前記基材から分離する工程；を含み、
前記機能化可能な層の少なくとも一部分が前記ポリマー層に転写される、基材の調製方法。
（項目４９）
前記ポリマー層の少なくとも一部分が貫通されて、前記裏当て層が露出する、項目４８に記載の方法。
（項目５０）
前記基材が裏当て層を備え、前記裏当て層が、前記裏当て層上に配置された光硬化性ポリマーの層を有する、一巻の可撓性ダイシングテープである、項目４８または４９に記載の方法。
（項目５１）
前記テンプレートを除去した後に、前記基材にシーリング層を付与する工程をさらに含み、前記ポリマー層と前記機能化可能な層を、前記裏当て層と前記シーリング層との間に実質的に密封する、項目４６〜５０のいずれかに記載の方法。
（項目５２）
前記シーリング層が、項目４６〜４９のいずれかに記載の方法によって調製される第２の基材を含み、前記基材の機能化可能な層および光硬化性ポリマーの層が前記基材の裏当て層の間に配置される、項目５１に記載の方法。
（項目５３）
前記シーリング層が、光学的に透明である、項目５１および５２のいずれかに１項に記載の方法。
（項目５４）
前記基材を円筒体に形成する工程をさらに含む、項目４６〜５３のいずれか１項に記載の方法。
（項目５５）
前記裏当て層が、前記基材の機能化可能な層またはポリマー層より前記円筒体の外表面に近い、項目５４に記載の方法。
（項目５６）
前記裏当て層が、前記基材の機能化可能な層またはポリマー層より前記円筒体の内表面に近い、項目５４に記載の方法。
（項目５７）
前記マイクロスケールパターンまたは前記ナノスケールパターンの少なくとも一部分が、ポストである、項目４６〜５６のいずれか１項に記載の方法。
（項目５８）
前記ポストが、約５００ｎｍ未満の平均直径を有する、項目５７に記載の方法。
（項目５９）
前記ポストが、約３３０ｎｍの平均直径を有する、項目５８に記載の方法。
（項目６０）
前記ポストが、約５００ｎｍ未満の平均高さを有する、項目５７〜５９のいずれか１項に記載の方法。
（項目６１）
前記ポストが、約３００ｎｍの平均高さを有する、項目６０に記載の方法。
（項目６２）
前記裏当て層が、シリカ、プラスチック、石英、金属、金属酸化物、紙およびそれらの組合せからなる群より選択される材料から作製される、項目４６〜６１のいずれか１項に記載の方法。
（項目６３）
前記裏当て層が、可撓性のプラスチック材料から作製される、項目６２に記載の方法。
（項目６４）
前記裏当て層が、一巻の可撓性膜から作製される、項目６２または６３に記載の方法。
（項目６５）
前記機能化可能な層が、反応性シラン層、機能化可能なヒドロゲルまたは機能化可能なポリマーを含む、項目４６〜６４のいずれか１項に記載の方法。
（項目６６）
前記機能化可能な層が、１つまたはそれより多くの官能基を含む、項目４６〜６５のいずれか１項に記載の方法。
（項目６７）
前記官能基が、任意選択的に置換されるアルケン、アジド、任意選択的に置換されるアミン、カルボン酸、任意選択的に置換されるヒドラゾン、ヒドロキシ、任意選択的に置換されるテトラゾール、任意選択的に置換されるテトラジン、チオールおよびそれらの組合せからなる群より選択される、項目６６に記載の方法。
（項目６８）
前記機能化可能な層が、式（Ｉａ）または（Ｉｂ）：
【化５】
0006683608.tif 000003
を含むポリマーまたはヒドロゲルを含み、
ここで、Ｒ１はＨまたは任意選択的に置換されるアルキルであり；
官能基ＲＡは、アジド、任意選択的に置換されるアミン、任意選択的に置換されるアルケン、任意選択的に置換されるヒドラゾン、カルボン酸、ハロゲン、ヒドロキシ、任意選択的に置換されるテトラゾール、任意選択的に置換されるテトラジンおよびチオールからなる群より選択され；
Ｒ５は、Ｈまたは任意選択的に置換されるアルキルから選択され；
−（ＣＨ２）−ｐの各々は任意選択的に置換されていてもよく；
ｐは１〜５０の範囲の整数であり；
ｎは１〜５０，０００の範囲の整数であり；そして
ｍは１〜１００，０００の範囲の整数である、
項目４６〜６７のいずれか１項に記載の方法。
（項目６９）
前記官能基がアジドを含む、項目６６〜６８のいずれか１項に記載の方法。
（項目７０）
前記機能化可能な層の官能基が生体分子に付着される、項目６６〜６９のいずれか１項に記載の方法。
（項目７１）
前記生体分子が、アミノ酸、ヌクレオシド、ヌクレオチド、ペプチド、オリゴヌクレオチド、ポリヌクレオチド、核酸、タンパク質またはそれらの組合せから選択される、項目７０に記載の方法。
（項目７２）
前記生体分子が、ポリヌクレオチドまたは核酸である、項目７１に記載の方法。
（項目７３）
前記ポリマー層が、少なくとも１つの光硬化性ポリマーを含む、項目４６〜７２のいずれか１項に記載の方法。
（項目７４）
前記光硬化性ポリマーが、ウレタン、アクリレート、シリコーン、エポキシ、ポリアクリル酸、ポリアクリレート、エポキシシリコーン、エポキシ樹脂、ポリジメチルシロキサン（ＰＤＭＳ）、シルセスキオキサン、アシルオキシシラン、マレイン酸ポリエステル、ビニルエーテル、ビニル基もしくはエチニル基を有するモノマー、またはそのコポリマーおよび組合せを含むものである、項目７３に記載の方法。
（項目７５）
前記裏当て層が、約１ｍｍを超えない厚さである、項目４６〜７４のいずれか１項に記載の方法。
（項目７６）
前記裏当て層が、約１００μｍを超えない厚さである、項目４６〜７５のいずれか１項に記載の方法。
（項目７７）
前記機能化可能な層が、約１ｍｍを超えない厚さである、項目４６〜７６のいずれか１項に記載の方法。
（項目７８）
前記機能化可能な層が、約１００μｍを超えない厚さである、項目４６〜７７のいずれか１項に記載の方法。
（項目７９）
前記ポリマー層が、約１ｍｍを超えない厚さである、項目４６〜７８のいずれか１項に記載の方法。
（項目８０）
前記ポリマー層が、約１００μｍを超えない厚さである、項目４６〜７９のいずれか１項に記載の方法。
（項目８１）
前記裏当て層、前記ポリマー層または前記機能化可能な層の少なくとも１つがさらに、ドーパント材料でドープされている、項目４６〜８０のいずれか１項に記載の方法。
（項目８２）
前記ドーパント材料が、ナノ粒子、量子ドット、結合受容体、リガンド、核酸、前記機能化可能な層の反応性部分、光学フィルター材料、軽量吸収材料、発光材料、光散乱材料、電気伝導性材料または熱伝導性材料から選択される、項目８１に記載の方法。
（項目８３）
前記ドーパント材料が、主に前記裏当て層、前記ポリマー層または前記機能化可能な層の表面上に、または前記表面上のみに存在する、項目８１または８２に記載の方法。
（項目８４）
前記ドーパント材料が、前記裏当て層、前記ポリマー層または前記機能化可能な層の体積内に存在する、項目８１または８２に記載の方法。
（項目８５）
前記ドーパント材料が、前記裏当て層、前記ポリマー層または前記機能化可能な層の体積内および表面上の両方に存在する、項目８１または８２に記載の方法。
（項目８６）
項目４６または４８に記載の方法の前に、前記裏当て層、前記光硬化性ポリマーの層または前記機能化可能な層の少なくとも１つに、ドーパント材料がドープされる、項目８１〜８５のいずれか１項に記載の方法。
（項目８７）
項目４６または４８に記載の方法によりテンプレートと接触させる前に、前記光硬化性ポリマーの層または前記機能化可能な層の少なくとも一方が、ドーパント材料でドープされる、項目８１〜８６のいずれか１項に記載の方法。
（項目８８）
前記テンプレートのマイクロスケールパターンまたはナノスケールパターンの少なくとも一部分が、前記ポリマー層内のドーパント材料に転写される、項目８１〜８７のいずれか１項に記載の方法。
（項目８９）
前記テンプレートのマイクロスケールパターンまたはナノスケールパターンの少なくとも一部分が、前記機能化可能な層内のドーパント材料に転写される、項目８１〜８７のいずれか１項に記載の方法。
（項目９０）
前記方法が、ロール・ツー・ロール法である、項目４６〜８９のいずれかに記載の方法。
【図面の簡単な説明】
【００１６】
【図１Ａ】図１Ａ〜１Ｃは、機能化可能な層がポリマー層と裏当て層との間に配置されている基材のいくつかの実施形態の断面図である。
【図１Ｂ】図１Ａ〜１Ｃは、機能化可能な層がポリマー層と裏当て層との間に配置されている基材のいくつかの実施形態の断面図である。
【図１Ｃ】図１Ａ〜１Ｃは、機能化可能な層がポリマー層と裏当て層との間に配置されている基材のいくつかの実施形態の断面図である。
【００１７】
【図２Ａ】図２Ａ〜２Ｃは、機能化可能な層がポリマー層と裏当て層との間に配置されている基材のいくつかの実施形態の断面図である。
【図２Ｂ】図２Ａ〜２Ｃは、機能化可能な層がポリマー層と裏当て層との間に配置されている基材のいくつかの実施形態の断面図である。
【図２Ｃ】図２Ａ〜２Ｃは、機能化可能な層がポリマー層と裏当て層との間に配置されている基材のいくつかの実施形態の断面図である。
【００１８】
【図２Ｄ】図２Ｄは、機能化可能な層がポリマー層と裏当て層との間に配置されている基材の上面図である。
【００１９】
【図２Ｅ】図２Ｅは、機能化可能な層とポリマー層が裏当て層とシーリング層との間に配置されている基材の断面図である。
【００２０】
【図３Ａ】図３Ａ〜３Ｃは、ポリマー層が機能化可能な層と裏当て層との間に配置されている基材のいくつかの実施形態の断面図である。
【図３Ｂ】図３Ａ〜３Ｃは、ポリマー層が機能化可能な層と裏当て層との間に配置されている基材のいくつかの実施形態の断面図である。
【図３Ｃ】図３Ａ〜３Ｃは、ポリマー層が機能化可能な層と裏当て層との間に配置されている基材のいくつかの実施形態の断面図である。
【００２１】
【図４Ａ】図４Ａおよび４Ｂは、機能化可能な層がポリマー層と裏当て層の間に配置されている基材のいくつかの実施形態の断面図である。
【図４Ｂ】図４Ａおよび４Ｂは、機能化可能な層がポリマー層と裏当て層の間に配置されている基材のいくつかの実施形態の断面図である。
【００２２】
【図４Ｃ】図４Ｃは、機能化可能な層とポリマー層が裏当て層とシーリング層との間に配置されている基材の断面図である。
【００２３】
【図５Ａ】図５Ａおよび５Ｂは、円筒体形状の基材のいくつかの実施形態の断面図である。
【図５Ｂ】図５Ａおよび５Ｂは、円筒体形状の基材のいくつかの実施形態の断面図である。
【００２４】
【図６Ａ】図６Ａおよび６Ｂは、円筒体形状の基材のいくつかの実施形態の断面図である。
【図６Ｂ】図６Ａおよび６Ｂは、円筒体形状の基材のいくつかの実施形態の断面図である。
【００２５】
【図７Ａ】図７Ａおよび７Ｂは、積層されている２つの基材のいくつかの実施形態の断面図であり、これらの基材は他方の上面に、遠位表面（すなわち、それぞれの基層に対して遠位の表面）同士の接触によって積層されているか、または遠位表面同士が近接するように積層されている。
【図７Ｂ】図７Ａおよび７Ｂは、積層されている２つの基材のいくつかの実施形態の断面図であり、これらの基材は他方の上面に、遠位表面（すなわち、それぞれの基層に対して遠位の表面）同士の接触によって積層されているか、または遠位表面同士が近接するように積層されている。
【００２６】
【図８Ａ】図８Ａ〜８Ｄは、複数のマイクロスケールパターンまたはナノスケールパターンを含むテンプレートを使用する、機能化可能な層がポリマー層と裏当て層との間に配置されている基材の調製方法の一実施形態を示す断面図である。
【図８Ｂ】図８Ａ〜８Ｄは、複数のマイクロスケールパターンまたはナノスケールパターンを含むテンプレートを使用する、機能化可能な層がポリマー層と裏当て層との間に配置されている基材の調製方法の一実施形態を示す断面図である。
【図８Ｃ】図８Ａ〜８Ｄは、複数のマイクロスケールパターンまたはナノスケールパターンを含むテンプレートを使用する、機能化可能な層がポリマー層と裏当て層との間に配置されている基材の調製方法の一実施形態を示す断面図である。
【図８Ｄ】図８Ａ〜８Ｄは、複数のマイクロスケールパターンまたはナノスケールパターンを含むテンプレートを使用する、機能化可能な層がポリマー層と裏当て層との間に配置されている基材の調製方法の一実施形態を示す断面図である。
【００２７】
【図９Ａ】図９Ａ〜９Ｅは、複数のマイクロスケールまたはナノスケールパターンを含むテンプレートを使用する、ポリマー層が機能化可能な層と裏当て層との間に配置されている基材の調製方法の一実施形態を示す断面図である。
【図９Ｂ】図９Ａ〜９Ｅは、複数のマイクロスケールまたはナノスケールパターンを含むテンプレートを使用する、ポリマー層が機能化可能な層と裏当て層との間に配置されている基材の調製方法の一実施形態を示す断面図である。
【図９Ｃ】図９Ａ〜９Ｅは、複数のマイクロスケールまたはナノスケールパターンを含むテンプレートを使用する、ポリマー層が機能化可能な層と裏当て層との間に配置されている基材の調製方法の一実施形態を示す断面図である。
【図９Ｄ】図９Ａ〜９Ｅは、複数のマイクロスケールまたはナノスケールパターンを含むテンプレートを使用する、ポリマー層が機能化可能な層と裏当て層との間に配置されている基材の調製方法の一実施形態を示す断面図である。
【図９Ｅ】図９Ａ〜９Ｅは、複数のマイクロスケールまたはナノスケールパターンを含むテンプレートを使用する、ポリマー層が機能化可能な層と裏当て層との間に配置されている基材の調製方法の一実施形態を示す断面図である。
【００２８】
【図１０Ａ】図１０Ａは、１２個のＨｉ−ｓｅｑサイズのパターン化フローセルを含む、８インチマスターテンプレートウェハの上面図である。
【００２９】
【図１０Ｂ】図１０Ｂは、図１０Ａから切り出したフローセル７の暗視野顕微鏡画像である上面図である。
【００３０】
【図１０Ｃ】図１０Ｃ〜１０Ｆは、それぞれ、ポリマーシート上に形成されたナノスケールパターンの１２４０倍、２０ｋ倍、４０ｋ倍および８０ｋ倍の倍率のＳＥＭ画像である上面図である。
【図１０Ｄ】図１０Ｃ〜１０Ｆは、それぞれ、ポリマーシート上に形成されたナノスケールパターンの１２４０倍、２０ｋ倍、４０ｋ倍および８０ｋ倍の倍率のＳＥＭ画像である上面図である。
【図１０Ｅ】図１０Ｃ〜１０Ｆは、それぞれ、ポリマーシート上に形成されたナノスケールパターンの１２４０倍、２０ｋ倍、４０ｋ倍および８０ｋ倍の倍率のＳＥＭ画像である上面図である。
【図１０Ｆ】図１０Ｃ〜１０Ｆは、それぞれ、ポリマーシート上に形成されたナノスケールパターンの１２４０倍、２０ｋ倍、４０ｋ倍および８０ｋ倍の倍率のＳＥＭ画像である上面図である。
【００３１】
【図１１Ａ】図１１Ａおよび１１Ｂは、それぞれ、ナノスケールパターンの１３０７倍および５０００倍の倍率のＳＥＭ画像である上面図である。
【図１１Ｂ】図１１Ａおよび１１Ｂは、それぞれ、ナノスケールパターンの１３０７倍および５０００倍の倍率のＳＥＭ画像である上面図である。
【００３２】
【図１２Ａ】図１２Ａは、蛇行性マイクロ流体チャネルおよび接合部の光学画像である上面図である。
【００３３】
【図１２Ｂ】図１２Ｂは、マイクロ流体フィルターの光学画像である上面図である。
【００３４】
【図１２Ｃ】図１２Ｃは、時間の関数としての蛇行性マイクロ流体チャネルを通る流体フローである光学画像の上面図である。
【００３５】
【図１２Ｄ】図１２Ｄは、Ｔ字型接合部内への流体フローの光学画像である上面図である。
【発明を実施するための形態】
【００３６】
（好ましい実施形態の詳細な説明）
以下の詳細説明は、本出願の特定の具体的な実施形態に関する。本説明において図面に言及しているが、図面中、全体を通して明瞭性重視のため、同様の部分または工程は同様の数字で表示している場合があり得る。本明細書において  “ｏｎｅ  ｅｍｂｏｄｉｍｅｎｔ（一実施形態）”、“ａｎ  ｅｍｂｏｄｉｍｅｎｔ（ある実施形態）”または“ｉｎ  ｓｏｍｅ  ｅｍｂｏｄｉｍｅｎｔｓ（いくつかの実施形態）”への言及は、上記実施形態に関して記載した特定の特徴、構造または特性が本発明の少なくとも１つの実施形態に含まれ得ることを意味する。本明細書中の種々の箇所における句“ｏｎｅ  ｅｍｂｏｄｉｍｅｎｔ”、“ａｎ  ｅｍｂｏｄｉｍｅｎｔ”または“ｉｎ  ｓｏｍｅ  ｅｍｂｏｄｉｍｅｎｔｓ”の出現は、必ずしもすべて同じ実施形態に言及しているとは限らず、相互に他の実施形態を排除する別個の実施形態または代替の実施形態でもない。さらに、一部いくつかの実施形態では示されても良くるが、そして他の実施形態では示されなくてもよい種々の特徴が記載される。同様に、いくつかの実施形態には必要条件であってもよいが、他の実施形態にはそうでなくてもよい種々の必要条件が記載される。
【００３７】
本明細書で使用しているセクションの見出しは、整理する目的のためにすぎず、記載され主題を限定するものと解釈されるべきでない。
【００３８】
（定義）
特に定義していない限り、本明細書で用いる科学技術用語はすべて、当業者によって一般的に理解されているのと同じ意味を有する。本明細書で言及した特許、特許出願、公開出願および他の刊行物はすべて、特に記載のない限り、引用によりそれらの全体が本明細書に組み込まれる。本明細書および添付の特許請求の範囲で用いる場合、単数形「ａ」、「ａｎ」および「ｔｈｅ」は、本文中にそうでないことを明記していない限り、複数の指示対象物を包含している。「または（もしくは）」の使用は、特に記載のない限り「および／または」を意味する。さらに、用語“ｉｎｃｌｕｄｉｎｇ（〜を含む）”または他の形態、例えば、“ｉｎｃｌｕｄｅ”、“ｉｎｃｌｕｄｅｓ”および“ｉｎｃｌｕｄｅｄ”の使用は非制限的である。本明細書で用いる場合、移行句であれ請求項の本文であれ、用語“ｃｏｍｐｒｉｓｅ（ｓ）（〜を含む／〜を備える）”および“ｃｏｍｐｒｉｓｉｎｇ”はオープンエンドの意味を有すると解釈されたい。すなわち、これらの用語は、句“ｈａｖｉｎｇ  ａｔ  ｌｅａｓｔ（少なくとも〜を有する）」または“ｉｎｃｌｕｄｉｎｇ  ａｔ  ｌｅａｓｔ（少なくとも〜を含む）”と同義であると解釈されるべきである。方法との関連で用いる場合、用語“ｃｏｍｐｒｉｓｉｎｇ”は、この方法が少なくとも記載された工程を“ｉｎｃｌｕｄｅ（含んで）”いるが、さらなる工程を“ｉｎｃｌｕｄｅ”していてもよいことを意味する。化合物、組成物またはデバイスとの関連で用いる場合、用語“ｃｏｍｐｒｉｓｉｎｇ”は、これらの化合物、組成物またはデバイスが、少なくとも記載された特徴または成分を“ｉｎｃｌｕｄｅ”しているが、さらなる特徴または成分もまた“ｉｎｃｌｕｄｅ”していてもよいことを意味する。
【００３９】
本明細書で用いる場合、一般的な有機化学の略号を以下のとおりに定義する：
ＰＡＺＡＭ  アザパ（Ｎ−（５−（２−アジドアセトアミド）ペンチル）アクリルアミド）に対して任意のアクリルアミドの比のポリ（Ｎ−（５−アジドアセトアミジルペンチル）アクリルアミド−コ−アクリルアミド）
ＳＥＭ      走査型電子顕微鏡
℃          セ氏度での温度
μｍ        マイクロメートル
【００４０】
本明細書で用いる場合、用語「アレイ」は、異なるプローブ分子の集団であって、これらの異なるプローブ分子が互いに空間的に識別され得るように、１つまたはそれより多くの基材に付着されている集団をいう。アレイは、各々が基材上のアドレス指定可能な異なる位置に配置された異なるプローブ分子を含み得る。代替的または付加的に、アレイは、各々が異なるプローブ分子を有する別個の基材を含み得、この場合、これらの異なるプローブ分子は、これらの基材が取り付けられる表面上のこれらの基材の位置に従って、または液体中の基材の位置に従って識別され得る。別個々基材が表面上に位置決めされる例示的なアレイとしては、限定されないが、例えば米国特許第６，３５５，４３１  Ｂ１号、ＵＳ２００２／０１０２５７８およびＰＣＴ出願公開公報番号ＷＯ００／６３４３７に記載のようなウェル内にビーズを含むものが挙げられる。本出願において、液体アレイ中のビーズを、例えばマイクロ流体デバイス（蛍光活性化細胞ソーター（ＦＡＣＳ）など）を使用して区別するために使用され得る例示的なフォーマットは、例えば、米国特許第６，５２４，７９３号に記載されている。本出願において使用され得るアレイのさらなる例としては、限定されないが、米国特許第５，４２９，８０７号；同第５，４３６，３２７号；同第５，５６１，０７１号；同第５，５８３，２１１号；同第５，６５８，７３４号；同第５，８３７，８５８号；同第５，８７４，２１９号；同第５，９１９，５２３号；同第６，１３６，２６９号；同第６，２８７，７６８号；同第６，２８７，７７６号；同第６，２８８，２２０号；同第６，２９７，００６号；同第６，２９１，１９３号；同第６，３４６，４１３号；同第６，４１６，９４９号；同第６，４８２，５９１号；同第６，５１４，７５１号および同第６，６１０，４８２号；ならびにＷＯ９３／１７１２６；ＷＯ９５／１１９９５；ＷＯ９５／３５５０５；ＥＰ７４２２８７；およびＥＰ７９９８９７に記載されたものが挙げられる。
【００４１】
本明細書で用いる場合、用語“ｃｏｖａｌｅｎｔｌｙ  ａｔｔａｃｈｅｄ（共有結合された）”または“ｃｏｖａｌｅｎｔｌｙ  ｂｏｎｄｅｄ（共有結合された）”は、原子間の電子対の共有を特徴とする化学結合の形成をいう。例えば、「共有結合されたポリマーコーティング」は、基材表面に関して使用している場合、基材の機能化可能な表面と化学結合を形成しているポリマーコーティングをいう（この表面への他の手段、例えば接着または静電的相互作用による結合と比較したとき）。また、表面に共有結合されたポリマーが、共有結合に加えて他の手段によって結合され得ることも認識される。
【００４２】
本明細書で用いる場合、「ダイシングテープ」は、裏当て層と接着剤層を含む可撓性基材をいう。接着剤層は、例えば、接着特性を阻害または破壊するために熱処理または光物理学的処理（例えば、ＵＶ光）によって処理され得る。ダイシングテープは、ダイを所定の位置に保持するための接着剤を有するＰＶＣ、ポリオレフィンまたはポリエチレンの裏当て材料から作製され得る。ダイシングテープは、さまざまな厚さ（例えば、７５〜１５０μｍ）であり得、さまざまな接着強度を有するものであり得る。ＵＶテープは、ダイシング後に接着結合をＵＶ光への曝露によって破壊するダイシングテープである。
【００４３】
本明細書で用いる場合、「機能化可能な」層は、１つまたはそれより多くの生体分子を化学反応または分子相互作用によって付着させるために使用され得る反応性部分を含む層またはコーティングをいう。かかる付着は、共有結合または他の結合もしくは相互作用力によるものであり得る。いくつかの実施形態では、分子相互作用はリガンドと受容体との間の特異的結合であり得、そのペアとしては、限定されないが、ストレプトアビジンとビオチン、核酸とその相補物、抗体とリガンド、および当該技術分野で知られた他のものが挙げられる。例えば、機能化可能な層は、目的の生体分子と反応または結合し得る１つまたはそれより多くの官能基を含むヒドロゲルであり得る。非限定的な具体例は、１つまたはそれより多くのアジド官能基を含むＰＡＺＡＭであり、この官能基は、アルキン基を含むオリゴヌクレオチドと反応し得る。いくつかの場合では、機能化可能な層は、反応性部位が残存している目的の生体分子と反応することにより機能化可能な層になる。
【００４４】
本明細書で用いる場合、用語「光硬化性ポリマー」は、化学線放射（ＵＶ放射など）に曝露されると重合反応を行ない得るポリマーをいう。
【００４５】
本明細書で用いる場合、用語「ロール・ツー・ロール法」は、細長い基材が１つのスプールから別のスプールに移送される操作をいう。例示的なロール・ツー・ロール法は、表面がパターン形成デバイスを通過するとき、１つのロールから巻き取りが解除されて別のロールに巻き取られる間に、マイクロスケールパターンまたはナノスケールパターンを有する表面を連続的にパターン化することである。
【００４６】
本明細書で用いる場合、「アルキル」は、完全飽和である（すなわち、二重結合または三重結合を含有していない）直鎖または分枝の炭化水素鎖をいう。アルキル基は１〜２０個の炭素原子を有するものであり得る（「１〜２０」などの数値範囲は、本明細書において示されている場合はいつでも、示された範囲内の各整数をいう；例えば、「１〜２０個の炭素原子」は、アルキル基は１個の炭素原子、２個の炭素原子、３個の炭素原子など、２０個（を含む）までの炭素原子からなるものであり得ることを意味するが、本定義はまた、数値範囲が表示されていない場合の用語「アルキル」の存在も包含している）。アルキル基はまた、１〜９個の炭素原子を有する中型のアルキルであってもよい。アルキル基はまた、１〜４個の炭素原子を有する低級アルキルである場合もあり得る。このアルキル基は「Ｃ１〜４アルキル」または同様の表示で表示され得る。ほんの一例として、「Ｃ１〜４アルキル」は、アルキル鎖内に１〜４個の炭素原子が存在すること、すなわち、アルキル鎖が、メチル、エチル、プロピル、イソ−プロピル、ｎ−ブチル、イソ−ブチル、ｓｅｃ−ブチルおよびｔ−ブチルからなる群より選択されることを示す。典型的なアルキル基としては、なんら限定されないが、メチル、エチル、プロピル、イソプロピル、ブチル、イソブチル、ターシャリーブチル、ペンチル、ヘキシルなどが挙げられる。
【００４７】
本明細書で用いる場合、「アルケン」または「アルケニル」は、１つまたはそれより多くの二重結合を含有している直鎖または分枝の炭化水素鎖をいう。アルケニル基は２〜２０個の炭素原子を有するものであり得るが、本定義はまた、数値範囲が表示されていない場合の用語「アルケニル」の存在も包含している。アルケニル基はまた、２〜９個の炭素原子を有する中型のアルケニルであってもよい。アルケニル基はまた、２〜４個の炭素原子を有する低級アルケニルである場合もあり得る。このアルケニル基は「Ｃ２〜４アルケニル」または同様の表示で表示され得る。ほんの一例として、「Ｃ２〜４アルケニル」は、アルケニル鎖内に２〜４個の炭素原子が存在すること、すなわち、アルケニル鎖が、エテニル、プロペン−１−イル、プロペン−２−イル、プロペン−３−イル、ブテン−１−イル、ブテン−２−イル、ブテン−３−イル、ブテン−４−イル、１−メチル−プロペン−１−イル、２−メチル−プロペン−１−イル、１−エチル−エテン−１−イル、２−メチル−プロペン−３−イル、ブタ−１，３−ジエニル、ブタ−１，２，−ジエニルおよびブタ−１，２−ジエン−４−イルからなる群より選択されることを示す。典型的なアルケニル基としては、なんら限定されないが、エテニル、プロペニル、ブテニル、ペンテニルおよびヘキセニルなどが挙げられる。
【００４８】
本明細書で用いる場合、「アルキニル」は、１つまたはそれより多くの三重結合を含有している直鎖または分枝の炭化水素鎖をいう。アルキニル基は２〜２０個の炭素原子を有するものであり得るが、本定義はまた、数値範囲が表示されていない場合の用語「アルキニル」の存在も包含している。アルキニル基はまた、２〜９個の炭素原子を有する中型のアルキニルであってもよい。アルキニル基はまた、２〜４個の炭素原子を有する低級アルキニルである場合もあり得る。このアルキニル基は「Ｃ２〜４アルキニル」または同様の表示で表示され得る。ほんの一例として、「Ｃ２〜４アルキニル」は、アルキニル鎖内に２〜４個の炭素原子が存在すること、すなわち、アルキニル鎖が、エチニル、プロピン−１−イル、プロピン−２−イル、ブチン−１−イル、ブチン−３−イル、ブチン−４−イルおよび２−ブチニルからなる群より選択されることを示す。典型的なアルキニル基としては、なんら限定されないが、エチニル、プロピニル、ブチニル、ペンチニルおよびヘキシニルなどが挙げられる。
【００４９】
「アミノ」基は「−ＮＲＡＲＢ」基をいい、式中、ＲＡおよびＲＢは各々、独立して、水素、Ｃ１〜６アルキル、Ｃ２〜６アルケニル、Ｃ２〜６アルキニル、Ｃ３〜７カルボシクリル、Ｃ６〜１０アリール、５〜１０員のヘテロアリールおよび５〜１０員のヘテロシクリル（本明細書に定義したとおり）から選択される。非限定的な例としては遊離アミノ（すなわち、−ＮＨ２）が挙げられる。
【００５０】
本明細書で用いる場合、「アリール」は、環骨格内に炭素のみを含有している芳香族の環または環系（すなわち、隣接する２個の炭素原子を共有している２つまたはそれより多くの縮合環）をいう。アリールが環系である場合、系内のどの環も芳香族である。アリール基は６〜１８個の炭素原子を有するものであり得るが、本定義はまた、数値範囲が表示されていない場合の用語「アリール」の存在も包含している。いくつかの実施形態では、アリール基は６〜１０個の炭素原子を有する。アリール基は「Ｃ６〜１０アリール」、「Ｃ６もしくはＣ１０アリール」または同様の表示で表示され得る。アリール基の例としては、限定されないが、フェニル、ナフチル、アズレニルおよびアントラセニルが挙げられる。
【００５１】
本明細書で用いる場合、用語「カルボン酸」は本明細書で用いる場合、−Ｃ（Ｏ）ＯＨをいう。
【００５２】
本明細書で用いる場合、「カルボシクリル」は、環系骨格内に炭素原子のみを含有している非芳香族の環式の環または環系を意味する。カルボシクリルが環系である場合、２つまたはそれより多くの環は、縮合様式、架橋様式またはスピロ結合様式で一体に連結されたものであり得る。カルボシクリルは任意の飽和度を有するものであってよいが、環系内の少なくとも１つの環は芳香族でないものとする。したがって、カルボシクリルとしては、シクロアルキル、シクロアルケニルおよびシクロアルキニルが挙げられる。カルボシクリル基は３〜２０個の炭素原子を有するものであり得るが、本定義はまた、数値範囲が表示されていない場合の用語「カルボシクリル」の存在も包含している。カルボシクリル基はまた、３〜１０個の炭素原子を有する中型のカルボシクリルであってもよい。カルボシクリル基はまた、３〜６個の炭素原子を有するカルボシクリルである場合もあり得る。カルボシクリル基は「Ｃ３〜６カルボシクリル」または同様の表示で表示され得る。カルボシクリル環の例としては、限定されないが、シクロプロピル、シクロブチル、シクロペンチル、シクロヘキシル、シクロヘキセニル、２，３−ジヒドロ−インデン、ビシクロ［２．２．２］オクタニル、アダマンチルおよびスピロ［４．４］ノナニルが挙げられる。
【００５３】
本明細書で用いる場合、用語「ヒドラゾン」または「ヒドラゾニル」は本明細書で用いる場合、
【化１】
0006683608.tif 000004
基をいい、式中、ＲａおよびＲｂは各々、独立して、水素、Ｃ１〜６アルキル、Ｃ２〜６アルケニル、Ｃ２〜６アルキニル、Ｃ３〜７カルボシクリル、Ｃ６〜１０アリール、５〜１０員のヘテロアリールおよび５〜１０員のヘテロシクリル（本明細書に定義したとおり）から選択される。非限定的な例としては遊離アミノ（すなわち、−ＮＨ２）が挙げられる。
【００５４】
用語「ハロゲン」または「ハロ」は、本明細書で用いる場合、元素の周期表の７列目の放射安定性原子のいずれか１つ、例えば、フッ素、塩素、臭素またはヨウ素を意味し、フッ素および塩素が好ましい。
【００５５】
本明細書で用いる場合、「ヘテロアリール」は、環骨格内に１個またはそれより多くのヘテロ原子、すなわち、炭素以外の元素、例えば限定されないが、窒素、酸素およびイオウを含有している芳香族の環または環系（すなわち、隣接する２個の原子を共有している２つまたはそれより多くの縮合環）をいう。ヘテロアリールが環系である場合、系内のどの環も芳香族である。ヘテロアリール基は、５〜１８の環構成員（すなわち、環骨格を構成している原子、例えば、炭素原子とヘテロ原子の数）を有するものであり得るが、本定義はまた、数値範囲が表示されていない場合の用語「ヘテロアリール」の存在も包含している。いくつかの実施形態では、ヘテロアリール基は５〜１０の環構成員または５〜７の環構成員を有する。このヘテロアリール基は「５〜７員のヘテロアリール」、「５〜１０員のヘテロアリール」または同様の表示で表示され得る。ヘテロアリール環の例としては、限定されないが、フリル、チエニル、フタラジニル、ピロリル、オキサゾリル、チアゾリル、イミダゾリル、ピラゾリル、イソオキサゾリル、イソチアゾリル、トリアゾリル、チアジアゾリル、ピリジニル、ピリダジニル、ピリミジニル、ピラジニル、トリアジニル、キノリニル、イソキノリニル（ｉｓｏｑｕｉｎｌｉｎｙｌ）、ベンゾイミダゾリル、ベンゾオキサゾリル、ベンゾチアゾリル、インドリル、イソインドリルおよびベンゾチエニルが挙げられる。
【００５６】
本明細書で用いる場合、「ヘテロシクリル」は、環骨格内に少なくとも１個のヘテロ原子を含有している非芳香族の環式の環または環系を意味する。ヘテロシクリルは、縮合様式、架橋様式またはスピロ結合様式で一体に連結されたものであり得る。ヘテロシクリルは任意の飽和度を有するものであってよいが、環系内の少なくとも１つの環は芳香族でないものとする。ヘテロ原子（１個または複数）は環系内の非芳香族環または芳香族環のいずれかに存在し得る。ヘテロシクリル基は、３〜２０の環構成員（すなわち、環骨格を構成している原子、例えば、炭素原子とヘテロ原子の数）を有するものであり得るが、本定義はまた、数値範囲が表示されていない場合の用語「ヘテロシクリル」の存在も包含している。ヘテロシクリル基はまた、３〜１０の環構成員を有する中型のヘテロシクリルであってもよい。ヘテロシクリル基はまた、３〜６の環構成員を有するヘテロシクリルである場合もあり得る。このヘテロシクリル基は「３〜６員のヘテロシクリル」または同様の表示で表示され得る。好ましい６員の単環式ヘテロシクリルでは、ヘテロ原子（１個または複数）は１個から３個までのＯ、ＮまたはＳから選択され、好ましい５員の単環式ヘテロシクリルでは、ヘテロ原子（１個または複数）はＯ、ＮまたはＳから選択される１個または２個のヘテロ原子から選択される。ヘテロシクリル環の例としては、限定されないが、アゼピニル、アクリジニル、カルバゾリル、シンノリニル、ジオキソラニル、イミダゾリニル、イミダゾリジニル、モルホリニル、オキシラニル、オキセパニル、チエパニル、ピペリジニル、ピペラジニル、ジオキソピペラジニル、ピロリジニル、ピロリドニル、ピロリジオニル、４−ピペリドニル、ピラゾリニル、ピラゾリジニル、１，３−ジオキシニル、１，３−ジオキサニル、１，４−ジオキシニル、１，４−ジオキサニル、１，３−オキサチアニル、１，４−オキサチイニル、１，４−オキサチアニル、２Ｈ−１，２−オキサジニル、トリオキサニル、ヘキサヒドロ−１，３，５−トリアジニル、１，３−ジオキソリル、１，３−ジオキソラニル、１，３−ジチオリル、１，３−ジチオラニル、イソオキサゾリニル、イソオキサゾリジニル、オキサゾリニル、オキサゾリジニル、オキサゾリジノニル、チアゾリニル、チアゾリジニル、１，３−オキサチオラニル、インドリニル、イソインドリニル、テトラヒドロフラニル、テトラヒドロピラニル、テトラヒドロチオフェニル、テトラヒドロチオピラニル、テトラヒドロ−１，４−チアジニル、チアモルホリニル、ジヒドロベンゾフラニル、ベンゾイミダゾリジニルおよびテトラヒドロキノリンが挙げられる。
【００５７】
本明細書で用いる場合、用語「テトラジン」または「テトラジニル」は、４個の窒素原子を含む６員のヘテロアリール基をいう。テトラジンは任意選択的に置換されていてもよい。
【００５８】
本明細書で用いる場合、用語「テトラゾール」または「テトラゾリル」は、４個の窒素原子を含む５員の複素環式基をいう。テトラゾールは任意選択的に置換されていてもよい。
【００５９】
本明細書で用いる場合、「ヌクレオチド」は、含窒素複素環式塩基、糖および１つまたはそれより多くのリン酸基を含むものである。これらは核酸配列のモノマー単位である。ＲＮＡでは糖はリボースであり、ＤＮＡではデオキシリボース、すなわち、リボースの２’位に存在するヒドロキシル基がない糖である。含窒素複素環式塩基はプリンまたはピリミジン塩基であり得る。プリン塩基としては、アデニン（Ａ）およびグアニン（Ｇ）ならびにその修飾された誘導体または類似体が挙げられる。ピリミジン塩基としては、シトシン（Ｃ）、チミン（Ｔ）およびウラシル（Ｕ）ならびにその修飾された誘導体または類似体が挙げられる。デオキシリボースのＣ−１原子がピリミジンのＮ−１またはプリンのＮ−９に結合される。
【００６０】
本明細書で用いる場合、「ヌクレオシド」はヌクレオチドに構造的に類似しているが、５’位にリン酸部分が全くない。用語「ヌクレオシド」は、本明細書において、当業者に理解されているその通常の意味で用いている。例としては、限定されないが、リボース部分を含むリボヌクレオシドおよびデオキシリボース部分を含むデオキシリボヌクレオシドが挙げられる。修飾ペントース部分は、酸素原子が炭素で置き換えられている、および／または炭素がイオウもしくは酸素原子で置き換えられているペントース部分である。「ヌクレオシド」は、置換される塩基および／または糖部分を有するものであってもよいモノマーである。さらに、ヌクレオシドは、より大きなＤＮＡおよび／またはＲＮＡポリマーおよびオリゴマーに組み込まれ得る。
【００６１】
本明細書で用いる場合、用語「ポリヌクレオチド」は、核酸一般、例えば、ＤＮＡ（例えば、ゲノムＤＮＡ  ｃＤＮＡ）、ＲＮＡ（例えば、ｍＲＮＡ）、合成オリゴヌクレオチドおよび合成核酸類似体をいう。ポリヌクレオチドは、天然もしくは非天然の塩基またはそれらの組合せおよび天然もしくは非天然の骨格結合、例えば、ホスホロチオエート、ＰＮＡもしくは２’−Ｏ−メチル−ＲＮＡまたはそれらの組合せを含むものであり得る。
【００６２】
本明細書で用いる場合、置換される基は、未置換の親基から誘導され、１個またはそれより多くの水素原子が別の原子または基で交換されている。特に記載のない限り、基が「置換される」とみなす場合、これは、この基が、Ｃ１〜Ｃ６アルキル、Ｃ１〜Ｃ６アルケニル、Ｃ１〜Ｃ６アルキニル、Ｃ１〜Ｃ６ヘテロアルキル、Ｃ３〜Ｃ７カルボシクリル（ハロ、Ｃ１〜Ｃ６アルキル、Ｃ１〜Ｃ６アルコキシ、Ｃ１〜Ｃ６ハロアルキルおよびＣ１〜Ｃ６ハロアルコキシで任意選択的に置換される）、Ｃ３〜Ｃ７−カルボシクリル−Ｃ１〜Ｃ６−アルキル（ハロ、Ｃ１〜Ｃ６アルキル、Ｃ１〜Ｃ６アルコキシ、Ｃ１〜Ｃ６ハロアルキルおよびＣ１〜Ｃ６ハロアルコキシで任意選択的に置換される）、５〜１０員のヘテロシクリル（ハロ、Ｃ１〜Ｃ６アルキル、Ｃ１〜Ｃ６アルコキシ、Ｃ１〜Ｃ６ハロアルキルおよびＣ１〜Ｃ６ハロアルコキシで任意選択的に置換される）、５〜１０員のヘテロシクリル−Ｃ１〜Ｃ６−アルキル（ハロ、Ｃ１〜Ｃ６アルキル、Ｃ１〜Ｃ６アルコキシ、Ｃ１〜Ｃ６ハロアルキルおよびＣ１〜Ｃ６ハロアルコキシで任意選択的に置換される）、アリール（ハロ、Ｃ１〜Ｃ６アルキル、Ｃ１〜Ｃ６アルコキシ、Ｃ１〜Ｃ６ハロアルキルおよびＣ１〜Ｃ６ハロアルコキシで任意選択的に置換される）、アリール（Ｃ１〜Ｃ６）アルキル（ハロ、Ｃ１〜Ｃ６アルキル、Ｃ１〜Ｃ６アルコキシ、Ｃ１〜Ｃ６ハロアルキルおよびＣ１〜Ｃ６ハロアルコキシで任意選択的に置換される）、５〜１０員のヘテロアリール（ハロ、Ｃ１〜Ｃ６アルキル、Ｃ１〜Ｃ６アルコキシ、Ｃ１〜Ｃ６ハロアルキルおよびＣ１〜Ｃ６ハロアルコキシで任意選択的に置換される）、５〜１０員のヘテロアリール（Ｃ１〜Ｃ６）アルキル（ハロ、Ｃ１〜Ｃ６アルキル、Ｃ１〜Ｃ６アルコキシ、Ｃ１〜Ｃ６ハロアルキルおよびＣ１〜Ｃ６ハロアルコキシで任意選択的に置換される）、ハロ、シアノ、ヒドロキシ、Ｃ１〜Ｃ６アルコキシ、Ｃ１〜Ｃ６アルコキシ（Ｃ１〜Ｃ６）アルキル（すなわち、エーテル）、アリールオキシ、スルフヒドリル（メルカプト）、ハロ（Ｃ１〜Ｃ６）アルキル（例えば、−ＣＦ３）、ハロ（Ｃ１〜Ｃ６）アルコキシ（例えば、−ＯＣＦ３）、Ｃ１〜Ｃ６アルキルチオ、アリールチオ、アミノ、アミノ（Ｃ１〜Ｃ６）アルキル、ニトロ、Ｏ−カルバミル、Ｎ−カルバミル、Ｏ−チオカルバミル、Ｎ−チオカルバミル、Ｃ−アミド、Ｎ−アミド、Ｓ−スルホンアミド、Ｎ−スルホンアミド、Ｃ−カルボキシ、Ｏ−カルボキシ、アシル、シアナト、イソシアナト、チオシアナト、イソチオシアナト、スルフィニル、スルホニルならびにオキソ（＝Ｏ）から独立して選択される１つまたはそれより多くの置換基で置換されることを意味する。基が「任意選択的に置換される」と記載されている場合はいつでも、この基は上記の置換基で置換されたものであり得る。
【００６３】
本明細書に開示されるいくつかの実施形態は、１つまたはそれより多くの官能基を含む機能化可能な層；複数のマイクロスケールパターンもしくはナノスケールパターンまたはそれらの組合せを含むポリマー層；および裏当て層を備える基材を含む。
【００６４】
いくつかの実施形態では、機能化可能な層が裏当て層とポリマー層の間に配置される。いくつかのこのような実施形態では、ポリマー層のマイクロスケールまたはナノスケールパターンの少なくとも一部分は、このポリマー層を貫通して下にある機能化可能な層を露出する。いくつかのこのような実施形態では、機能化可能な層は、複数のマイクロスケールパターンもしくはナノスケールパターンまたはそれらの組合せを含み、上記ポリマー層と上記機能化可能な層のマイクロスケールまたはナノスケールパターンの少なくとも一部分は、上記ポリマー層と上記機能化可能な層とを貫通し、下にある裏当て層を露出する。
【００６５】
図１Ａ〜１Ｃは、１つまたはそれより多くの官能基を含む機能化可能な層１０２；複数のマイクロスケールパターンもしくはナノスケールパターンまたはそれらの組合せを含むポリマー層１０３；および裏当て層１０１を備えており、機能化可能な層１０２が裏当て層１０１とポリマー層１０３の間に配置されている、本発明のいくつかの実施形態による基材１００の断面図を示す。図１Ａに示すように、基材１００は、裏当て層１０１、機能化可能な層１０２およびポリマー層１０３の少なくとも３つの層を備える。ポリマー層１０３は、形状および深さが異なる複数のナノスケールパターン１０４および１０５を含んでいる。他のいくつかの実施形態では、ポリマー層のナノスケールパターンは同じであり得る。
【００６６】
いくつかの実施形態では、ポリマー層は、マイクロスケールパターンとナノスケールパターンの両方の組合せを有するものである。図１Ｂに示すように、ポリマー層１０３はさらに、複数のマイクロスケールパターン１０６および１０７を含んでおり、ナノスケールパターン１０４および１０５はマイクロスケールパターン内に形成されている。図１Ｃに示すように、ナノスケール構造物はナノウェル１０４およびナノポスト１０８の両方であってもよい。図１Ａ〜１Ｃでは、下にある機能化可能な層１０２は露出していない。
【００６７】
いくつかの実施形態では、ポリマー層のマイクロスケールまたはナノスケールパターンの少なくとも一部分が上記ポリマー層を貫通して下にある機能化可能な層を露出させている。図２Ａは、図１Ａ〜１Ｃに示したものと同じ層構成を有し、ポリマー層２０３がナノスケールパターン２０４および２０５を含む、本発明の一実施形態による基材２００の断面図を示す。ナノスケールパターン２０４はポリマー層２０３を貫通して下にある機能化可能な層２０２を露出させている。
【００６８】
いくつかの実施形態では、機能化可能な層が複数のマイクロスケールパターンもしくはナノスケールパターンまたはそれらの組合せを含み、このポリマー層とこの機能化可能な層のマイクロスケールまたはナノスケールパターンの少なくとも一部分がこのポリマー層とこの機能化可能な層とを貫通し、下にある裏当て層を露出する。図２Ｂは、機能化可能な層２０２が複数のナノスケールパターン２０４および２０６を含んでおり、ナノスケールパターン２０６がポリマー層２０３と機能化可能な層２０２を貫通し、下にある裏当て層２０１を露出している、本発明の別の実施形態による基材２００を示す。
【００６９】
いくつかの実施形態では、図２Ｃに示すように、ポリマー層２０３の各ナノスケールパターン２０４は、ポリマー層を貫通し、下にある機能化可能な層２０２を露出する。
【００７０】
図２Ｄは、ナノスケールパターン２０４が下にある機能化可能な層２０２を露出させており、ナノスケールパターン２０６がポリマー層と機能化可能な層を貫通して下にある裏当て層２０１を露出する、図２Ｂの基材の上面図を示す。
【００７１】
いくつかの実施形態では、基材はさらに、ポリマー層と機能化可能な層を裏当て層とシーリング層の間に実質的に密封するためのシーリング層を備えたものであり得る。図２Ｅに本発明の一実施形態による基材の断面図として示すように、シーリング層２０７は、ポリマー層２０３と機能化可能な層２０２をシーリング層２０７と裏当て層２０１の間に実質的に密封している。
【００７２】
いくつかの実施形態では、シーリング層は光学的に透明であり得る。いくつかの実施形態では、シーリング層とポリマー層の間に、試料流体が貫流することが可能ないくらかの空間を存在させてもよい。
【００７３】
いくつかの実施形態では、ポリマー層が裏当て層と機能化可能な層の間に配置されている。
【００７４】
図３Ａ〜３Ｃは、１つまたはそれより多くの官能基を含む機能化可能な層３０２；複数のマイクロスケールパターンもしくはナノスケールパターンまたはそれらの組合せを含むポリマー層３０３；および裏当て層３０１を備えており、ポリマー層３０３が機能化可能な層３０２と裏当て層３０１の間に配置されている、本発明のいくつかの実施形態による基材３００の断面図を示す。
【００７５】
図３Ａに示すように、基材３００は、裏当て層３０１、機能化可能な層３０２およびポリマー層３０３の少なくとも３つの層を備えており、ポリマー層３０３は機能化可能な層３０２と裏当て層３０１の間に横たわっている。ポリマー層３０３は、複数のナノスケールパターン３０４（ナノポスト）および３０５（ナノウェル）含んでいる。
【００７６】
他のいくつかの実施形態では、ポリマー層のナノスケールパターンはサイズおよび形状が均一であり得る。
【００７７】
いくつかの実施形態では、ポリマー層は、マイクロスケールパターンとナノスケールパターンの両方の組合せを有するものである。図３Ｂに示すように、ポリマー層３０３はさらに、複数のマイクロスケールパターン３０６および３０７を含んでいる。図３Ａおよび３Ｂでは、下にあるポリマー層３０３は露出していない。
【００７８】
図３Ｃは、過剰の機能化可能な層３０２を、ナノスケールパターン３０４および３０５内に存在するものを除いて除去した場合の図３Ａの基材３００の断面図を示す。
【００７９】
いくつかの実施形態では、機能化可能な層が複数のマイクロスケールパターンもしくはナノスケールパターンまたはそれらの組合せを含み、この官能性層のマイクロスケールパターンまたはナノスケールパターンの少なくとも一部分が、機能化可能な層を貫通して下にあるポリマー層を露出する。図４Ａは、ナノスケールパターン４０４を含む機能化可能な層４０２を有し、このナノスケールパターン４０４が機能化可能な層４０２を貫通して下にあるポリマー層４０３を露出する、本発明の一実施形態による基材４００の断面図を示す。
【００８０】
いくつかのこのような実施形態では、機能化可能な層とポリマー層のマイクロスケールまたはナノスケールパターンの少なくとも一部分が、機能化可能な層とポリマー層とを貫通して下にある裏当て層を露出している。図４Ｂは、機能化可能な層４０２とポリマー層４０３が複数のナノスケールパターン４０６を含み、このパターンがポリマー層４０３と機能化可能な層４０２を貫通して下にある裏当て層４０１を露出しており、その一方、ナノスケールパターン４０５はポリマー層４０３を貫通していない、本発明の一実施形態による基材４００を示す。いくつかの実施形態では、ポリマー層自体が、貫通しているナノスケールパターンを含むものであり得、下にある裏当て層４０１を露出する。
【００８１】
いくつかの実施形態では、基材はさらに、ポリマー層と機能化可能な層を裏当て層とシーリング層の間に実質的に密封するためのシーリング層を備えたものであり得る。図４Ｃに示すように、シーリング層４０７は、ポリマー層４０３と機能化可能な層４０２をシーリング層４０７と裏当て層４０１の間に実質的に密封している。
【００８２】
いくつかの実施形態では、シーリング層は光学的に透明であり得る。いくつかの実施形態では、シーリング層と機能化可能な層の間に、試料流体が貫流することが可能ないくらかの空間を存在させてもよい。
【００８３】
いくつかの実施形態では、基材は円筒体形状である。いくつかのこのような実施形態では、裏当て層は、この基材の機能化可能な層またはポリマー層よりも円筒体の外表面により近い。いくつかのこのような実施形態では、裏当て層は、基材の機能化可能な層またはポリマー層よりもこの円筒体の内表面により近い。いくつかの実施形態では、試料流体は、円筒体基材の内側表面をその長手軸に沿って貫流し得る。
【００８４】
図５Ａ、５Ｂ、６Ａおよび６Ｂは、本発明のいくつかの実施形態による円筒体の形状の基材５００および６００の半径方向の断面図である。図５Ａに示すように、裏当て層５０１は、基材５００の機能化可能な層５０２またはポリマー層５０３よりもこの円筒体の外表面により近い。さらに、機能化可能な層５０２は複数のナノスケールパターン５０４および５０５を含む。ナノスケールパターン５０４はポリマー層５０３を貫通して下にある機能化可能な層５０２を露出している。ナノスケールパターン５０５はポリマー層５０３と機能化可能な層５０２を貫通して下にある裏当て層５０１を露出している。図５Ｂでは、裏当て層５０１は、基材５００の機能化可能な層５０２またはポリマー層５０３よりも円筒体の内表面により近い。
【００８５】
同様に、図６Ａは、基材６００の裏当て層６０１が機能化可能な層６０２またはポリマー層６０３よりも円筒体の外表面により近い、本出願の一実施形態による基材６００を示す。さらに、機能化可能な層６０２は複数のナノスケールパターン６０４および６０５を含んでいる。ナノスケールパターン６０４は機能化可能な層６０２を貫通して下にあるポリマー層６０３を露出しており、ナノスケールパターン６０５はポリマー層６０３と機能化可能な層６０２を貫通して下にある裏当て層６０１を露出している。図６Ｂでは、本出願の一実施形態による基材６００の裏当て層６０１は、基材６００の機能化可能な層６０２またはポリマー層６０３よりも円筒体の内表面により近い。
【００８６】
図７Ａおよび７Ｂは、２つの基材によって形成されており、ポリマー層７０３と機能化可能な層７０２が２つの裏当て層７０１間に実質的に密封されている、本出願のいくつかの実施形態による基材７００の断面図である。図７Ａでは、基材７００は、基材７００ａを基材７００ｂの遠位表面上に、２つのポリマー層７０３の遠位表面同士が互いに接するように積層することにより形成されている（遠位表面は裏当て層を基準にしている）。基材７００ａおよび７００ｂはどちらも、ポリマー層７０３内にナノスケールパターン７０４および７０５を含んでおり、ナノスケールパターン７０５はポリマー層７０３を貫通して下にある機能化可能な層７０２を露出させている。
【００８７】
図７Ｂでは、基材７００は、１つの基材７００ａを別の基材７００ａの遠位表面上に、２つの機能化可能な層７０２の遠位表面同士が互いに近接するように積層することにより形成されている（例えば、多くの実施形態では、遠位表面同士は互いに直接接触している）。ナノスケールパターン７０６はポリマー層７０３と機能化可能な層７０２を貫通して下にある裏当て層７０１を露出させている。２つの機能化可能な層７０２間に空間を設けることにより、試料流体が貫流することが可能になり得る。液漏れを回避するために、基材７００の１つまたはそれより多くの縁部を実質的に密封してもよい。
【００８８】
開示している任意の実施形態において、基材はさらに、ポリマー層と機能化可能な層を裏当て層とシーリング層の間に実質的に密封するためのシーリング層を備えたものであり得る。いくつかのこのような実施形態では、シーリング層が光学的に透明である。
【００８９】
開示している任意の実施形態において、マイクロスケールパターンまたはナノスケールパターンの少なくとも１つが試料流体を収容し得るものである。
【００９０】
開示している任意の実施形態において、基材はさらに、流体レザーバ、例えば、試料、試薬または廃液のレザーバを備えたものであり得る。
【００９１】
開示している任意の実施形態において、ポリマー層のマイクロスケールパターンまたはナノスケールパターンには、チャネル、トレンチ、ウェル、ポストまたはそれらの組合せが包含され得る。いくつかの実施形態では、マイクロスケールまたはナノスケールパターンの少なくとも一部分がポストである。いくつかのこのような実施形態では、ポストが約５００ｎｍ未満の平均直径を有する。いくつかのかかる実施形態では、ポストが約３３０ｎｍまたはそれより小さい、例えば、約３００ｎｍ、２００ｎｍ、１００ｎｍまたは５０ｎｍ未満などの平均直径を有する。いくつかのこのような実施形態では、ポストが約５００ｎｍ未満の平均高さを有する。さらなるいくつかの実施形態では、ポストが約３００ｎｍまたはそれより小さい、例えば、約３００ｎｍ、２００ｎｍ、１００ｎｍまたは５０ｎｍ未満などの平均高さを有する。これらの例示的な上限値に対して代替的または付加的に、ポストの平均直径および／または平均高さは最大１ｍｍ、５００μｍ、１００μｍ、１μｍ、５００ｎｍ、４００ｎｍ、３００ｎｍ、２００ｎｍまたは１００ｎｍであってもよい。いくつかの実施形態では、上記複数のマイクロスケールもしくはナノスケールパターンまたはそれらの組合せが、室温での機械的エンボス加工によって作製される。
【００９２】
（機能化可能な層）
開示している任意の実施形態において、機能化可能な層は、反応性シラン層、機能化可能なヒドロゲルまたは機能化可能なポリマーを含むものであり得る。いくつかのこのような実施形態では、機能化可能な層は１つまたはそれより多くの官能基を含むものであり得る。いくつかのこのような実施形態では、官能基は、任意選択的に置換されるアルケン、アジド、任意選択的に置換されるアミン、カルボン酸、任意選択的に置換されるヒドラゾン、ハロゲン、ヒドロキシ、任意選択的に置換されるテトラゾール、任意選択的に置換されるテトラジン、チオールおよびそれらの組合せからなる群より選択され得る。さらなるいくつかの実施形態では、機能化可能な層が、式（Ｉａ）または（Ｉｂ）：
【化２】
0006683608.tif 000005
を含むポリマーまたはヒドロゲルを含み、
Ｒ１はＨまたは任意選択的に置換されるアルキルであり；官能基ＲＡは、アジド、任意選択的に置換されるアミン、任意選択的に置換されるアルケン、任意選択的に置換されるヒドラゾン、カルボン酸、ハロゲン、ヒドロキシ、任意選択的に置換されるテトラゾール、任意選択的に置換されるテトラジンおよびチオールからなる群より選択され；Ｒ５は、Ｈまたは任意選択的に置換されるアルキルから選択され；−（ＣＨ２）−ｐの各々は任意選択的に置換されていてもよく；ｐは１〜５０の範囲の整数であり；ｎは１〜５０，０００の範囲の整数であり；ｍは１〜１００，０００の範囲の整数である。いくつかのこのような実施形態では、官能基がアジドを含む。いくつかの実施形態では、Ｒ１およびＲ５の各々が水素である。いくつかの実施形態では、官能基ＲＡがアジドである。いくつかの実施形態では、ｐが５である。一実施形態では、機能化可能な層内に含まれたポリマーまたはヒドロゲルがＰＡＺＡＭである。本開示の基材の層に使用され得るＰＡＺＡＭの作製方法および使用方法ならびに他の機能化可能な材料は、米国特許出願第１３／７８４，３６８号および同第６１／８４１，６４７号に記載されている。
【００９３】
使用され得る反応性シランの例としては、限定されないが、アクリレート官能性シラン、アルデヒド官能性シラン、アミノ官能性シラン、無水物官能性シラン、アジド官能性シラン、カルボキシレート官能性シラン、ホスホネート官能性シラン、スルホネート官能性シラン、エポキシ官能性シラン、エステル官能性シラン、ビニル官能性シラン、オレフィン官能性シラン、ハロゲン官能性シランおよび上記の官能基のいずれかを有する、または有しないダイポーダル（ｄｉｐｏｄａｌ）シランが挙げられる。ノルボルネンシランは特に有用であり、例えば、米国特許出願第６１／８４１，６４７号に記載されている。シラン官能性の選択は、この官能性の反応対象の物質の反応性に基づいて行なわれ得る。例えば、アミノ官能性シランは、ポリアクリレート、ポリアミド、ポリアミド−イミド、ポリブチレンテレフタレート、ポリカーボネート、ポリエーテルケトン、ポリエチレン、ポリフェニレンスルフィド、ポリスルホン、ポリビニルブチラールおよびポリ塩化ビニルなどの熱可塑性物質と反応する。ビニルおよびオレフィン官能性シランは、ポリアセタール、ポリエチレンおよびポリプロピレンなどの熱可塑性物質と反応する。アクリレート官能性シランは、ポリプロピレンおよびポリスチレンなどの熱可塑性物質と反応する。
【００９４】
開示している任意の実施形態において、機能化可能な層の官能基が生体分子に付着される。いくつかの実施形態では、生体分子が、アミノ酸、ヌクレオシド、ヌクレオチド、ペプチド、オリゴヌクレオチド、ポリヌクレオチド、核酸、タンパク質またはそれらの組合せから選択される。いくつかのこのような実施形態では、生体分子が核酸である。
【００９５】
（機能化可能な層−ヒドロゲル）
いくつかの実施形態では、機能化可能な層はヒドロゲルを含むものであり得る。本出願において使用され得るヒドロゲルの非限定的な例は本明細書に記載している。
【００９６】
ＷＯ００／３１１４８には、いわゆるポリアクリルアミドプレポリマーを、好ましくは、アクリルアミドと、アクリル酸またはビニル基含有アクリル酸誘導体から形成する、ポリアクリルアミドヒドロゲルアレイおよびポリアクリルアミドヒドロゲルをベースにしたアレイが開示されている。次いで、プレポリマーの架橋が行なわれ得る。そのようにして作製されたヒドロゲルを固相に、好ましくはガラス上に支持させる。また、固相に支持させたヒドロゲルの機能化も行なわれ得る。
【００９７】
ＷＯ０１／０１１４３には、ＷＯ００／３１１４８と同様であるが、生体分子の固定化アレイが形成されるように、ヒドロゲルが生体分子との［２＋２］光環付加反応に関与し得る官能性を有するものであるという点で異なる技術が記載されている。ジメチルマレイミド（ＤＭＩ）が特に好ましい官能性である。ポリアクリルアミドをベースにしたマイクロアレイ技術との関連における［２＋２］光環付加反応の使用もまた、ＷＯ０２／１２５６６およびＷＯ０３／０１４３９２に記載されている。
【００９８】
米国特許第６，４６５，１７８号には、核酸のマイクロアレイの調製における使用のための活性化スライドを提供する際の試薬組成物の使用が開示されている；この試薬組成物はアクリルアミドコポリマーを含むものである。
【００９９】
ＷＯ００／５３８１２には、ＤＮＡのポリアクリルアミドをベースにしたヒドロゲルアレイの調製および複製増幅におけるこのようなアレイの使用が開示されている。
【０１００】
一旦ヒドロゲルが形成されると、次いで、所望であれば、分子アレイを生成するようにゲルに生体分子が付着され得る。付着は種々の様式で行なわれている。例えば、米国特許第６，３７２，８１３号には、ジメチルマレイミド基を有するポリヌクレオチドのヒドロゲルへの固定化が教示されており、担われるジメチルマレイミド基は、２つのジメチルマレイミド基（１つは、固定化対象のポリヌクレオチドに付着されており、１つは、ヒドロゲルからのペンダントである）間での［２＋２］光環付加工程を行なうことにより生成される。
【０１０１】
ヒドロゲルの生成後に分子アレイを形成する場合、この目的を達成するために２つのストラテジーが使用され得る。第１のものでは、ヒドロゲルが、生成後に化学修飾され得る。より一般的である代替法は、アレイされるべき分子と反応するようにプライミングまたは予備活性化された官能性を有するコモノマーとの重合を行なうことである。
【０１０２】
最初にヒドロゲルを形成した後、続いてこれに分子アレイ作製を行なうことの代替法として、例えば、アレイをヒドロゲルの生成と同時に形成するものが報告されている。これは、例えば、アクリルアミド誘導体化ポリヌクレオチドの直接共重合によって行なわれ得る。このアプローチの一例はＷＯ０１／６２９８２に記載されており、この場合、アクリルアミド誘導体化ポリヌクレオチドはアクリルアミド溶液と混合され、重合が直接行なわれる。
【０１０３】
Ｍｏｓａｉｃ  Ｔｅｃｈｎｏｌｏｇｉｅｓ（Ｂｏｓｔｏｎ，Ｍａｓｓ．，ＵＳＡ）によりＡＣＲＹＤＩＴＥ（商標）（アクリルアミドホスホルアミダイト）が作製され、これをポリヌクレオチドと反応させた後、得られたモノマーとアクリルアミドとの共重合が行なわれ得る。
【０１０４】
Ｅｆｉｍｏｖら（Ｎｕｃｌｅｉｃ  Ａｃｉｄｓ  Ｒｅｓｅａｒｃｈ，１９９９，２７（２２），４４１６−４４２６）には、ヒドロゲル／アレイの同時形成のさらなる例が開示されており、この場合、アクリルアミドと、反応性アクリル酸誘導体と、５’または３’末端アクリルアミド基を有する修飾ポリヌクレオチドとの共重合が行なわれる。
【０１０５】
上記に示した組成物および方法ならびに上記に挙げた参考文献に示された組成物および方法は、本明細書に示す組成物および方法に使用され得る。例えば、ヒドロゲルは、本明細書に示す基材の機能化可能な層として使用され得る。
【０１０６】
（機能化可能な層−ポリマー）
いくつかの実施形態では、機能化可能な層は、目的の生体分子と反応し得る１つまたはそれより多くの官能基を有するポリマーを含むものであり得る。いくつかのこのような実施形態では、官能基は、任意選択的に置換されるアルケン、アジド、任意選択的に置換されるアミン、カルボン酸、任意選択的に置換されるヒドラゾン、ハロゲン、ヒドロキシ、任意選択的に置換されるテトラゾール、任意選択的に置換されるテトラジン、チオールおよびそれらの組合せからなる群より選択され得る。本出願において使用され得るポリマーの非限定的な例は本明細書に記載しており、例えば、米国特許出願第１３／７８４，３６８号および米国特許出願公開第２０１１／００５９８６５号（これらは引用によりその全体が本明細書に組み込まれる）に記載されたものである。
【０１０７】
（ＰＡＺＡＭ）
いくつかの実施形態では、式（Ｉａ）または（Ｉｂ）のポリマーはまた、式（ＩＩａ）または（ＩＩｂ）：
【化３】
0006683608.tif 000006
（式中、ｎは１〜２０，０００の範囲の整数であり、ｍは１〜１００，０００の範囲の整数である）
で表される。
【０１０８】
いくつかの実施形態では、直接連結に使用される機能性分子は、ポリ（Ｎ−（５−アジドアセトアミジルペンチル）アクリルアミド−コ−アクリルアミド）（ＰＡＺＡＭ）である。ＰＡＺＡＭは、アクリルアミドとアザパ（Ｎ−（５−（２−アジドアセトアミド）ペンチル）アクリルアミド）の任意の比率での重合によって調製され得る。いくつかの実施形態では、ＰＡＺＡＭは線状ポリマーである。他のいくつかの実施形態では、ＰＡＺＡＭは軽度に架橋されたポリマーである。いくつかの実施形態では、ＰＡＺＡＭは水溶液として塗布される。他のいくつかの実施形態では、ＰＡＺＡＭは、１種類またはそれより多くの溶媒添加剤（エタノールなど）を含む水溶液として塗布される。種々のＰＡＺＡＭポリマーの調製方法は、米国特許出願第１３／７８４，３６８号（これは引用によりその全体が本明細書に組み込まれる）に詳細に論考されている。
【０１０９】
（ポリマー層−光硬化性ポリマー）
開示している任意の実施形態において、ポリマー層は少なくとも１つの光硬化性ポリマーを含むものであり得る。いくつかの実施形態では、光硬化性ポリマーは、ウレタン、アクリレート、シリコーン、エポキシ、ポリアクリル酸、ポリアクリレート、エポキシシリコーン、エポキシ樹脂、ポリジメチルシロキサン（ＰＤＭＳ）、シルセスキオキサン、アシルオキシシラン、マレイン酸ポリエステル、ビニルエーテル、ビニル基もしくはエチニル基を有するモノマー、またはそれらのコポリマーおよび組合せを含むものである。
【０１１０】
開示している任意の実施形態において、裏当て層は、例えば、約１０ｎｍ、５０ｎｍ、１００ｎｍ、１μｍ、１０μｍ、１００μｍ、５００μｍ、１ｍｍ、５ｍｍ、１ｃｍまたは１０ｃｍを超えない厚さであり得る。代替的または付加的に、裏当て層は、約１０ｎｍ、５０ｎｍ、１００ｎｍ、１μｍ、１０μｍ、１００μｍ、５００μｍ、１ｍｍ、５ｍｍ、１ｃｍまたは１０ｃｍより薄くない厚さである。
【０１１１】
開示している任意の実施形態において、ポリマー層は、ほぼ炭素−炭素結合の長さ、１ｎｍ、１０ｎｍ、５０ｎｍ、１００ｎｍ、１μｍ、１０μｍ、１００μｍ、５００μｍ、１ｍｍ、５ｍｍ、１ｃｍまたは１０ｃｍを超えない厚さである。いくつかの実施形態では、ポリマー層は約１０ｎｍ、５０ｎｍ、１００ｎｍ、１μｍ、１０μｍ、１００μｍ、５００μｍ、１ｍｍ、５ｍｍ、１ｃｍまたは１０ｃｍより薄くない厚さである。
【０１１２】
開示している任意の実施形態において、機能化可能な層は、ほぼ炭素−炭素結合の長さ、１ｎｍ、１０ｎｍ、５０ｎｍ、１００ｎｍ、１μｍ、１０μｍ、１００μｍ、５００μｍ、１ｍｍ、５ｍｍ、１ｃｍまたは１０ｃｍを超えない厚さである。いくつかの実施形態では、機能化可能な層は約１０ｎｍ、５０ｎｍ、１００ｎｍ、１μｍ、１０μｍ、１００μｍ、５００μｍ、１ｍｍ、５ｍｍ、１ｃｍまたは１０ｃｍより薄くない厚さである。
【０１１３】
本明細書に示す組成物または方法に使用され得る例示的なダイシングテープとしては、限定されないが、Ｌｉｎｔｅｃ  ＫＬ−３２２５  ＵＶテープ；Ｕｌｔｒｏｎ  Ｓｙｓｔｅｍｓ，Ａｎｔｉ−Ｓｔａｔｉｃ  ＵＶ  Ａｄｈｅｓｉｖｅ  Ｐｌａｓｔｉｃ  Ｆｉｌｍ（ｐ／ｎ：１０４３Ｒ−９．０５）、またはＡＩＴ  ＵＶＲ２５０（ＡＩ  Ｔｅｃｈｎｏｌｏｇｙ  Ｉｎｃ．，Ｐｒｉｎｃｅｔｏｎ  Ｊｕｎｃｔｉｏｎ，ＮＪ）が挙げられる。他の有用なダイシングテープは、Ｓｅｍｉｃｏｎｄｕｃｔｏｒ  Ｅｑｕｉｐｍｅｎｔ  Ｃｏｒｐ．（Ｍｏｏｒｐａｒｋ，ＣＡ）から市販されているもの、例えば、Ｌｏｗ  Ｔａｃｋ，伸縮性ＰＶＣ，８０ｕｍ厚（Ｐ／Ｎ  ２４２１３）、Ｅｘｔｒａ  Ｈｉｇｈ  Ｔａｃｋ，非伸縮性ポリエチレン，９０ｕｍ厚（Ｐ／Ｎ  ２４２１６）、Ｓｕｐｅｒ  Ｈｉｇｈ  Ｔａｃｋ，伸縮性ポリオレフィン，８５ｕｍ厚（Ｐ／Ｎ  ２４３３９）、またはＳｕｐｅｒ  Ｈｉｇｈ  Ｔａｃｋ，伸縮性ポリオレフィン，１７０ｕｍ厚（Ｐ／Ｎ  ２４３５１）である。また、古河電気工業株式会社（東京，日本）から販売されているウェハダイシング用のＵＣシリーズのＵＶテープも有用である。
【０１１４】
（裏当て層）
開示している任意の実施形態において、裏当て層は、シリカ、プラスチック、石英、金属、金属酸化物、紙およびそれらの組合せからなる群より選択される材料で作製されたものであり得る。いくつかのこのような実施形態では、裏当て層が可撓性プラスチック材料で作製されている。いくつかのこのような実施形態では、可撓性プラスチック材料は、本明細書に示す方法において裏当て層を固相支持体と接触させた場合に、裏当て層が固相支持体上のナノスケール輪郭またはマイクロスケール輪郭に適合することが阻止されるに充分な剛性を有するものである。例えば、固相支持体と裏当て層間の接触は、ナノスケール輪郭またはマイクロスケール輪郭のネガティブレプリカ（ｒｅｐｌｉｃａｔｅ）が、裏当て層に付着させた接着剤層に転写されるに充分な圧力下で行なわれ得るが；裏当て層は永続的な変形またはいくつかの場合では一時的な変形にさえ耐えるに充分な剛性を有する。いくつかのこのような実施形態では、裏当て層が一巻の可撓性薄膜で作製されている。本出願において使用され得る裏当て層の非限定的な例は本明細書に記載している。
【０１１５】
いくつかの実施形態では、本出願において使用される裏当て層は、シリカをベースにした材料、例えば、ガラス、溶融シリカおよび他のシリカ含有材料を含むものである。また、いくつかの実施形態では、シリカをベースにした基材は、シリコン、二酸化ケイ素、窒化ケイ素、シリコーン水素化物であり得る。いくつかの実施形態では、本出願において使用される裏当て層は、プラスチック材料、例えば、ポリエチレン、ポリスチレン、ポリ（塩化ビニル）、ポリプロピレン、ナイロン、ポリエステル、ポリカーボネートおよびポリ（メチルメタクリレート）を含むものである。好ましいプラスチック材料はポリ（メチルメタクリレート）、ポリスチレンおよび環状オレフィンポリマー基材である。
【０１１６】
他のいくつかの実施形態では、裏当て層は金属であり得る。いくつかのこのような実施形態では、金属は金である。いくつかの実施形態では、裏当て層は、金属酸化物を含む少なくとも１つの表面を有する。一実施形態では、この表面は酸化タンタルを含むものである。
【０１１７】
また、アクリルアミド、エノンまたはアクリレートも裏当て層材料として使用され得る。他の裏当て層材料としては、限定されないが、ヒ化（ａｒｅｓｎｉｄｅ）ガリウム、リン化インジウム、アルミニウム、セラミック、ポリイミド、石英、樹脂、ポリマーおよびコポリマーが挙げられ得る。前述の列挙は例示を意図しており、本出願に対する限定を意図するものではない。
【０１１８】
いくつかの実施形態では、裏当て層および／または裏当て層表面は石英であり得る。他のいくつかの実施形態では、裏当て層および／または裏当て層表面は半導体、すなわちＧａＡｓまたはＩＴＯであり得る。
【０１１９】
いくつかの実施形態では、裏当て層が紙で作製されている。
【０１２０】
いくつかの実施形態では、裏当て層が可撓性材料で作製されている。いくつかのこのような実施形態では、裏当て層が一巻の可撓性薄膜（例えば、約１ｍｍ未満、５００μｍ、１００μｍまたはそれより薄い厚さを有する）で作製されている。
【０１２１】
裏当て層は、１種類の材料を含むものであってもよく、複数の異なる材料、例えば、１種類またはそれより多くの材料の２つまたはそれより多くの層を含むものであってもよい。使用される裏当て層の形状は、本出願が実施される用途に応じてさまざまであり得る。
【０１２２】
（ドープ層）
本明細書に示す組成物に存在しているか、または本明細書に示す方法に使用される層のうち１つまたはそれより多くが、所望の特性を有する材料をドープしたものであってもよい。例えば、層は、この層の材料中にスバイクされたナノ粒子、量子ドットなどの存在によるプラズモン特性を有するものであり得る。得られるプラズモン特性により、ドープ層内または層上で行なわれるその後の検出工程中においてアンテナ効果が提供され得る。代替的または付加的に、層は、分析用検出用途において結合特異性を提供するための受容体、リガンドもしくは核酸がドープされたもの；またはその後の機能化を提供するための反応性部分、例えば、機能化可能な層との関連において本明細書に示したものがドープされたもの；または層の光学特性を改変する材料（光学フィルター材料など）、特定の波長範囲の光を吸収する材料、特定の波長範囲の光を放出する材料、もしくは光を散乱させる材料がドープされたもの；または伝導特性（導電性など）を付与する材料がドープされたもの；または熱伝導性である材料がドープされたものであり得る。
【０１２３】
特定の実施形態では、層は、本明細書に示す方法における使用の前にドープされ得る。例えば、基材の１つまたはそれより多くの層が、基材におけるパターン作成の前にドープされ得る。より具体的な一例として、ポリマー層または機能化可能な層が、このポリマー層におけるパターン作成の前にドープされ得る。そのため、ポリマー層内のドーパント材料はパターンの一部を形成構成し、このパターンのある領域から移動してこのパターンの他の領域内に保持される。機能化可能な層内に存在するドーパント材料は、パターンの一部分では露出しているがこのパターンの他の部分では保護され得、その後の基材の使用において露出部分の選択的検出または反応性が可能になり得る。
【０１２４】
本明細書において示す層の１つまたはそれより多く、例えば、ポリマー層、機能化可能な層または裏当て層などがドープされ得る。ドーパント材料は、主として、層の表面、層の体積内、または層内と層表面上の両方に、またはそれぞれに単独に存在し得る。
【０１２５】
（基材の用途）
いくつかの実施形態では、本明細書に記載の基材は、フローセルの少なくとも一部を形成するか、またはフローセル内に位置される。いくつかのこのような実施形態では、フローセルはさらに、基材の表面に、機能化可能な層（例えばヒドロゲルコーティング）の官能基との反応によって付着させたポリヌクレオチドを備える。いくつかの実施形態では、機能化可能な層がポリマー層と裏当て層の間に配置されており、ポリマー層のマイクロスケールまたはナノスケールパターンの少なくとも一部分が貫通して下にある機能化可能な層を露出する。いくつかの実施形態では、ポリマー層が機能化可能な層と裏当て層の間に配置されており、機能化可能な層のマイクロスケールまたはナノスケールパターンの少なくとも一部分が貫通して下にあるポリマー層を露出する。
【０１２６】
いくつかの実施形態では、ポリヌクレオチドはフローセル内にポリヌクレオチドクラスターで存在し、この場合、ポリヌクレオチドクラスターのポリヌクレオチドは、フローセルの表面にヒドロゲルコーティングによって付着させる。クラスターは、固相増幅手法によって、例えば、固相ＰＣＲ、ブリッジ増幅または当該技術分野で公知であるか、もしくは米国特許第５，６４１，６５８号；米国特許出願公開第２００２／００５５１００号；米国特許第７，１１５，４００号；米国特許出願公開第２００４／００９６８５３号；米国特許出願公開第２００４／０００２０９０号；米国特許出願公開第２００７／０１２８６２４号；および米国特許出願公開第２００８／０００９４２０号（これらは各々、引用により本明細書に組み込まれる）に記載された他の手法によって形成され得る。好ましい実施形態では、フローセルは、複数のレーンまたは複数のセクターに分かれたフローチャンバであり、この場合、この複数のレーンまたは複数のセクターの１つまたはそれより多くが、本明細書に記載の共有結合された機能化可能なヒドロゲルコーティングがコートされた表面を備える。本明細書に記載のフローセルのいくつかの実施形態では、１つのポリヌクレオチドクラスター内の付着ポリヌクレオチドは同じか、または同様のヌクレオチド配列を有する。本明細書に記載のフローセルのいくつかの実施形態では、異なるポリヌクレオチドクラスターの付着ポリヌクレオチドは異なるか、または非類似のヌクレオチド配列を有する。本明細書に示す方法または組成物に使用され得る例示的なフローセルおよびフローセルの製造のための基材としては、限定されないが、Ｉｌｌｕｍｉｎａ，Ｉｎｃ．（Ｓａｎ  Ｄｉｅｇｏ，ＣＡ）から市販されているもの、またはＵＳ２０１０／０１１１７６８  Ａ１もしくはＵＳ２０１２／０２７０３０５（これらは各々、引用により本明細書に組み込まれる）に記載されているものが挙げられる。
【０１２７】
いくつかの実施形態では、本明細書に記載の基材は、マイクロ流体デバイスの少なくとも一部を構成するか、またはマイクロ流体デバイス内に配置される。例示的なデバイスとしては、核酸シーケンシングおよび他の解析手順に有用なフローセル、例えば、Ｉｌｌｕｍｉｎａ，Ｉｎｃ．（Ｓａｎ  Ｄｉｅｇｏ，ＣＡ）から市販されているフローセル、またはＵ．Ｓ．２０１０／０１１１７６８  Ａ１もしくはＵ．Ｓ．２０１２／０２７０３０５  Ａ１（これらは各々、引用により本明細書に組み込まれる）に記載されているフローセルが挙げられる。他のマイクロ流体デバイスとしては、細胞ソーティングデバイス、ラボオンチップデバイス、キャピラリー型シーケンサー、細胞計数デバイスなどが挙げられ、少なくとも一部が本明細書に記載の基材で調製されたもの、または本明細書に記載の基材を含むものであり得る。
【０１２８】
（基材の調製）
本明細書に開示しているいくつかの実施形態は、基材を調製する方法を含み、この方法は：裏当て層と光硬化性ポリマーの層の間に配置された１つまたはそれより多くの官能基を含む機能化可能な層を備える基材を提供する工程；この光硬化性ポリマーの層の表面を、マイクロスケールまたはナノスケールウェル、ポスト、チャネル、接合部またはその組合せそれらの組合せを含む複数のマイクロスケールパターンまたはナノスケールパターンを有するテンプレートと接触させる工程；このテンプレートまたは基材に圧力を加え、このマイクロスケールパターンまたはナノスケールパターンを少なくとも上記光硬化性ポリマーの層に転写する工程：を含み、ここで、上記接触させる工程および圧力を加える工程は室温で行なわれ；上記光硬化性ポリマーにＵＶ光を照射して上記光硬化性ポリマーを硬化させる工程；ならびにこのテンプレートを基材から分離する工程を含み；ここで、このポリマー層の少なくとも一部分は貫通し、下にある機能化可能な層が露出する、基材の調製方法を含む。
【０１２９】
図８Ａ〜８Ｄは、本発明の一実施形態による基材８００を調製するためのＵＶナノエンボス加工プロセスを示すための断面図である。
【０１３０】
図８Ａにおいて、エンボススタンプ８０４は、上面に複数のナノスケールパターン８０５および８０６、ならびにナノスケールパターン間に複数の溝８０７を含む。また、裏当て層８０１、機能化可能な層８０２および光硬化性ポリマーの層８０３ａを備えた基材８００も提供される。
【０１３１】
次に、図８Ｂに示すように、エンボススタンプ８０４を光硬化性ポリマーの層８０３ａの上側表面と接触させ、次いでエンボススタンプ８０４または基材８００に圧力を加える。ナノスケールパターン８０５および８０６が基材８００の光硬化性ポリマーの層８０３ａ内に形成される。
【０１３２】
次いで、図８Ｃに示すように、ＵＶ光をＵＶ硬化性ポリマー層８０３ａ上にエンボススタンプ８０４を介して照射する。エンボススタンプ８０４は、ＵＶ光の透過を許容し、ＵＶ光が光硬化性ポリマーの層８０３ａに達してこの光硬化性ポリマーを硬化させ、ポリマー層８０３が形成されるような材料で作製されている。あるいはまた、裏当て層８０１および機能化可能な層８０２がＵＶ光の透過を許容する材料で作製されている場合は、ＵＶ光を裏当て層を介して適用してもよい。
【０１３３】
次に、図８Ｄに示すように、エンボススタンプ８０４をポリマー層８０３から分離すると、基材８００にナノスケールパターン８０５および８０６の形成がもたらされる。ナノスケールパターン８０５はポリマー層８０３を貫通して下にある機能化可能な層８０２を露出させる。
【０１３４】
本明細書に開示しているいくつかの実施形態は、基材を調製する方法を含み、この方法は：マイクロスケールまたはナノスケールウェル、チャネルまたはその組合せそれらの組合せを含む複数のマイクロスケールパターンまたはナノスケールパターンを表面上に含むテンプレートを提供する工程；１つまたはそれより多くの官能基を含む官能性層を上記テンプレートの表面に、上記マイクロスケールウェルまたはナノスケールウェル、チャネルまたはそれらの組合せの少なくとも一部分がこの官能性層を含有するように堆積する工程；過剰の機能化可能な層をこのテンプレートの表面から、この機能化可能な層がテンプレート表面上の一部分のみに存在するように除去する工程；裏当て層を備えている備える基材を準備する工程であって、この裏当て層は、この裏当て層上に配置された光硬化性ポリマーの層を有する、工程；この光硬化性ポリマーの層の表面を、上記複数のマイクロスケールパターンまたはナノスケールパターンおよび機能化可能な層をその上に有するテンプレートの表面と接触させる工程；上記テンプレートまたは基材に圧力を加え、上記マイクロスケールパターンまたはナノスケールパターンを少なくとも上記光硬化性ポリマーの層に転写する工程；を含み、ここで、上記接触させる工程および圧力を加える工程は室温で行なわれ；上記光硬化性ポリマーにＵＶ光を照射して上記光硬化性ポリマーを硬化させる工程；ならびにこのテンプレートを基材から分離する工程を含み；ここで、上記機能化可能な層の少なくとも一部分は上記ポリマー層に転写される、基材の調製方法を含む。
【０１３５】
図９Ａ〜９Ｅは、本発明の一実施形態による基材９００を調製するためのＵＶナノエンボス加工プロセスを示すための断面図である。
【０１３６】
図９Ａにおいて、エンボススタンプ９０４は、上面に複数のナノスケールパターン９０５、およびナノスケールパターン９０５間に複数の溝９０６を含む。機能化可能な層９０２はエンボススタンプ９０４のナノスケールパターン形成表面上に堆積されている。
【０１３７】
次に、図９Ｂにおいて、機能化可能な層９０２のみがエンボススタンプ９０４のナノスケールパターン９０５内に存在するように過剰の機能化可能な層が除去される。裏当て層９０１および光硬化性ポリマーの層９０３ａを有する基材９００ａが提供される。
【０１３８】
次いで、図９Ｃに示すように、エンボススタンプ９０４を光硬化性ポリマーの層９０３ａの上面と接触させ、次いでエンボススタンプ９０４または基材９００ａに圧力を加える。ナノスケールパターン９０５が基材９００ａの光硬化性ポリマーの層９０３ａ内に形成される。
【０１３９】
次に、図９Ｄに示すように、ＵＶ光をＵＶ硬化性ポリマー層９０３ａ上にエンボススタンプ９０４を介して照射する。エンボススタンプ９０４は、ＵＶ光の透過を許容し、ＵＶ光が光硬化性ポリマーの層９０３ａに達してこの光硬化性ポリマーを硬化させ、ポリマー層９０３が形成されるような材料で作製されている。あるいはまた、裏当て層９０１がＵＶ光の透過を許容する材料で作製されている場合は、ＵＶ光を裏当て層９０１を介して適用してもよい。
【０１４０】
最後に、エンボススタンプ９０４をポリマー層９０３から分離する。機能化可能な層９０２がポリマー層９０３の上面に転写される。また、図９Ｅに示すように、ナノスケールパターン９０５がポリマー層９０３内に形成される。
【０１４１】
いくつかの実施形態では、エンボススタンプは、ポリマー層および機能化可能な層の少なくとも一部分が貫通して下にある裏当て層を露出させることをもたらすマイクロスケールパターンまたはナノスケールパターンを有するものであり得る。
【０１４２】
いくつかの実施形態では、基材はさらに裏当て層を備え、この裏当て層はこの裏当て層上に配置された光硬化性ポリマーの層を備え、一巻の可撓性ダイシングテープの形態である。
【０１４３】
開示している方法の任意の実施形態において、この方法はさらに、テンプレートを除去した後の基材に、ポリマー層と機能化可能な層を裏当て層とシーリング層の間に実質的に密封するためのシーリング層を適用する工程を含むものであり得る。
【０１４４】
いくつかの実施形態では、シーリング層がさらに、開示している任意の実施形態の方法によって調製される第２の基材を含んでいてもよく、この場合、基材の機能化可能な層と光硬化性ポリマーの層は、これら基材の裏当て層間に配置される。いくつかのこのような実施形態では、シーリング層が光学的に透明である。
【０１４５】
開示している方法の任意の実施形態において、この方法はさらに、基材を円筒体に形成する工程を含むものであり得る。いくつかの実施形態では、この基材の裏当て層が機能化可能な層またはポリマー層よりもこの円筒体の外表面に近い。他のいくつかの実施形態では、この基材の裏当て層が機能化可能な層またはポリマー層よりもこの円筒体の内表面に近い。いくつかの実施形態では、円筒形状の基材は、可撓性裏当て層を使用し、基材を円筒状物体に、例えば、ガラスまたはプラスチックロッドまたはキャピラリーの周囲に巻き付けて形成され得る。
【０１４６】
開示している方法の任意の実施形態において、この方法はロール・ツー・ロール法であり得る。
【０１４７】
前述のことから、本開示の種々の実施形態は例示の目的のために本明細書で説明していること、ならびに種々の変形が本開示の範囲および精神から逸脱することなく行なわれ得ることが認識されよう。したがって、本明細書に開示している種々の実施形態は限定を意図したものでなく、真の範囲および思想は以下の特許請求の範囲に示されている。
【実施例】
【０１４８】
さらなる実施形態を以下の実施例にさらに詳細に開示する。本実施例は、なんら特許請求の範囲の範囲を限定することを意図するものではない。
（実施例１）
高忠実度ナノスケールパターン転写
【０１４９】
１２個のＨｉ−ｓｅｑサイズパターン形成フローセルを含む８インチマスターテンプレートウェハを使用し、ＵＶ硬化性接着剤コートポリマーシートに直接エンボス加工した（図１０Ａ）。ナノスケールパターン形成構造物を有するテンプレートウェハを、ＵＶ硬化性接着剤層がコートされたポリマーシートと、接着剤層がナノパターン形成表面と直に接触するように並べた。機械的な力をポリマーシートの接着のない表面に加えた。次いで、ポリマーシートにＵＶ光を照射して接着剤を硬化させ、ポリマーシートを剥離によって剥がした。その結果、テンプレートからのポリマーシートへの高忠実度パターン転写が観察された。フローセル領域の回折パターンにより大面積のパターン転写が確認される。
【０１５０】
フローセル７（ＦＣ７）を、さらなる顕微鏡検査および電子顕微鏡検査のためにポリマーシートから切り出した。図１０Ｂに示すように、ＦＣ７の基準点の暗視野顕微鏡画像によりナノスケールパターン転写が確認される。この場合のマスターテンプレートは３５０ｎｍのナノウェル特徴を７５０ｎｍピッチで含むものであった。ポリマーシートに転写されたパターンはテンプレートのパターン（ナノポスト）と反対の極性であった。さらに、ＦＣ７の基準点領域の１２４０倍および２０ｋ倍の倍率のＳＥＭ画像を図１０Ｃおよび１０Ｄに示す。また、４０ｋ倍および８０ｋ倍の倍率のポリマーシート上のナノスケールピラーを図１０Ｅおよび１０Ｆに示す。すべての場合で優れたパターン転写がみられ、ポスト直径は約３３０ｎｍの範囲、ポスト高さは約３００ｎｍであった。
（実施例２）
高忠実度逆極性ナノスケールパターン転写
【０１５１】
マスターテンプレートのナノスケールパターンの極性を、実施例１に記載のマスターテンプレートと比べて逆にした。マスターテンプレートはナノウェル特徴ではなくナノスケールポスト特徴を含むものである。実施例１に記載のものと同じパターン転写プロセスを用いて、反対の極性パターンをポリマーシート上に生成した。物理的エンボス加工およびＵＶ硬化に従うポリマーシートでのナノウェルおよびナノトレンチの形成を図１１Ａおよび１１Ｂに異なる倍率で示す。高忠実度、高スループットパターン転写が達成された。
（実施例３）
マイクロ流体構造物の高スループットエンボス加工
【０１５２】
ＳＵ−８フォトレジストにパターン形成したマイクロ流体構造物を備えたシリコンマスターテンプレートを調製した。次いで、シリコンマスターウェハをＵＶ硬化性接着剤層を有する透明なポリマーシートに、マイクロ流体パターンが接着剤層と直に接触するようにインプリントした。実施例１に記載のような標準的なＵＶ放射および剥離プロセスの後、マスターウェハの多数の４インチポリマーレプリカが２分未満で形成された。転写されたパターン形成マイクロ流体構造物を図１２Ａ〜１２Ｄに示す。これらの流体構造物は、市販のダイシングテープ（Ｌｉｎｔｅｃ  ＫＬ−３２２５  ＵＶテープまたはＵｌｔｒｏｎ  Ｓｙｓｔｅｍｓ，Ａｎｔｉ−Ｓｔａｔｉｃ  ＵＶ  Ａｄｈｅｓｉｖｅ  Ｐｌａｓｔｉｃ  Ｆｉｌｍ  ｐ／ｎ：１０４３Ｒ−９．０５）に形成した。
【０１５３】
図１２Ａは、流体混合などの用途のために形成した蛇行性流体チャネルおよび接合部を示す。同様に、マイクロ流体フィルター（図１２Ｂ）は、細胞の捕捉、分離またはサイズ依存性ソーティングなどの用途のために形成した。さらに、マイクロ流体構造物を、蛇行性マイクロ流体チャネルを貫流する毛細管力駆動流体（赤色色素を有する１Ｍ  ＮａＣｌ）を使用することにより試験した。図１２Ｃは、マイクロ流体チャネル中を流れる流体の異なる時点の光学画像を示す（ｔ＝５秒およびｔ＝１０秒）。図１２Ｄは、流体混合用のＴ字型接合部に流れ込む流体の光学画像を示す。
【図１Ａ】
0006683608.tif 000009
【図１Ｂ】
0006683608.tif 000010
【図１Ｃ】
0006683608.tif 000011
【図２Ａ】
0006683608.tif 000012
【図２Ｂ】
0006683608.tif 000013
【図２Ｃ】
0006683608.tif 000014
【図２Ｄ】
0006683608.tif 000015
【図２Ｅ】
0006683608.tif 000016
【図３Ａ】
0006683608.tif 000017
【図３Ｂ】
0006683608.tif 000018
【図３Ｃ】
0006683608.tif 000019
【図４Ａ】
0006683608.tif 000020
【図４Ｂ】
0006683608.tif 000021
【図４Ｃ】
0006683608.tif 000022
【図５Ａ】
0006683608.tif 000023
【図５Ｂ】
0006683608.tif 000024
【図６Ａ】
0006683608.tif 000025
【図６Ｂ】
0006683608.tif 000026
【図７Ａ】
0006683608.tif 000027
【図７Ｂ】
0006683608.tif 000028
【図８Ａ】
0006683608.tif 000029
【図８Ｂ】
0006683608.tif 000030
【図８Ｃ】
0006683608.tif 000031
【図８Ｄ】
0006683608.tif 000032
【図９Ａ】
0006683608.tif 000033
【図９Ｂ】
0006683608.tif 000034
【図９Ｃ】
0006683608.tif 000035
【図９Ｄ】
0006683608.tif 000036
【図９Ｅ】
0006683608.tif 000037
【図１０Ａ】
0006683608.tif 000038
【図１０Ｂ】
0006683608.tif 000039
【図１０Ｃ】
0006683608.tif 000040
【図１０Ｄ】
0006683608.tif 000041
【図１０Ｅ】
0006683608.tif 000042
【図１０Ｆ】
0006683608.tif 000043
【図１１Ａ】
0006683608.tif 000044
【図１１Ｂ】
0006683608.tif 000045
【図１２Ａ】
0006683608.tif 000046
【図１２Ｂ】
0006683608.tif 000047
【図１２Ｃ】
0006683608.tif 000048
【図１２Ｄ】
0006683608.tif 000049